"式1または式2で表される化合物:ここに、RaおよびRbは独立して水素または炭素数1~20のアルキルであり;このアルキルにおいて、任意の-CH2-は-O-、-S-、-CO-または-SiH2-で置き換えられてもよく、任意の-CH22-は-CH=CH-で置き換えられてもよく、そして任意の水素はハロゲンで置き換えられてもよく;A1、A11、A12、A2、A21およびA22は独立して1,4-シクロヘキシレン、1,4-フェニレン、デカヒドロナフタレン-2,6-ジイル、1,2,3,4-テトラヒドロナフタレン-2,6-ジイル、またはナフタレン-2,6-ジイルであり;これらの環において、1つのまたは隣り合わない2つの-CH2-は-O-、-S-、-CO-または-SiH2-で置き換えられてもよく、そして任意の水素はハロゲンで置き換えられもよく;Yは単結合、-CH22-、-CH=CH-、-CF=CF-、-CF2O-、-OCF2-、-CH2CO-、-COCH2-、-CH2SiH2-、-SiH2CH2-、-CH24-、-CH=CH-CH22-、-CH22-CH=CH-、-CH22CF2O-、または-OCF2CH22-であり;Z11、Z12、Z2、Z21およびZ22は、独立して単結合、-CH22-、-COO-、-OCO-、-CH2O-、-OCH2-、-CF2O-、-OCF2-、-CH=CH-、-CF=CF-、-CH2CO-、-COCH2-、-CH24-、-CH23-O-、-O-CH23-、-CH=CH-CH22-、-CH22-CH=CH-、-CH22CF2O-、または-OCF2CH22-であり;j、k、m、n、pおよびqは独立して0または1であり、そしてこれらの合計は1、2、または3であり;mが0であるとき、jおよびkはどちらも0であり、Raは水素、アルコキシおよびアルコキシメチルのいずれでもなく、nが1であり、そして、Z2は、単結合、-CH22-、-COO-、-OCO-、-CF2O-、-OCF2-、-CH=CH-、-CF=CF-、-CH24-、-CH23-O-、-CH=CH-CH22-、-CH22-CH=CH-、-CH22CF2O-、または-OCF2CH22-である。j、kおよびmの合計、並びにn、pおよびqの合計が独立して1または2である、請求項1に記載の化合物。式1-1~式1-9のいずれか1つで表される、請求項1に記載の化合物:ここに、RaおよびRbは独立して水素または炭素数1~20のアルキルであり;このアルキルにおいて、末端に位置しない任意の-CH2-は、-O-、-S-または-CO-で置き換えられてもよく、任意の-CH22-は-CH=CH-で置き換えられてもよく、そして任意の水素はハロゲンで置き換えられてもよく;A1、A11、A12、A2、A21およびA22は、独立して1,4-シクロヘキシレン、1,4-フェニレン、デカヒドロナフタレン-2,6-ジイル、1,2,3,4-テトラヒドロナフタレン-2,6-ジイル、またはナフタレン-2,6-ジイルであり;これらの環において、1つのまたは隣り合わない2つの-CH2-は-O-、-S-、または-CO-で置き換えられてもよく、そして任意の水素はハロゲンで置き換えられもよく;Yは単結合、-CH22-、-CH=CH-、-CF=CF-、-CF2O-、-OCF2-、-CH2CO-、-COCH2-、-CH2SiH2-、-SiH2CH2-、-CH24-、-CH=CH-CH22-、-CH22-CH=CH-、-CH22CF2O-、または-OCF2CH22-であり;Z11、Z12、Z2、Z21およびZ22は、独立して単結合、-CH22-、-COO-、-OCO-、-CH2O-、-OCH2-、-CF2O-、-OCF2-、-CH=CH-、-CF=CF-、-CH2CO-、-COCH2-、-CH24-、-CH23-O-、-O-CH23-、-CH=CH-CH22-、-CH22-CH=CH-、-CH22CF2O-、または-OCF2CH22-であり;式1-2、式1-5および式1-9において、Raは水素、アルコキシおよびアルコキシメチルのいずれでもなく、Z2は、単結合、-CH22-、-COO-、-OCO-、-CF2O-、-OCF2-、-CH=CH-、-CF=CF-、-CH24-、-CH23-O-、-CH=CH-CH22-、-CH22-CH=CH-、-CH22CF2O-、または-OCF2CH22-である。RaおよびRbが独立して炭素数1~10のアルキル、炭素数1~10のアルコキシ、炭素数2~10のアルコキシアルキル、炭素数2~10のアルケニル、炭素数3~10のアルケニルオキシ、炭素数1~10のパーフルオロアルキル、または炭素数1~10のパーフルオロアルコキシであり;A1、A11、A12、A2、A21およびA22が、独立して1,4-シクロヘキシレン、1,3-ジオキサン-2,5-ジイル、4,6-ジオキサン-2,5-ジイル、1,4-フェニレン、2-フルオロ-1,4-フェニレン、3-フルオロ1,4-フェニレン、2,3-ジフルオロ-1,4-フェニレン、デカヒドロナフタレン-2,6-ジイル、1,2,3,4-テトラヒドロナフタレン-2,6-ジイル、またはナフタレン-2,6-ジイルであり;Z11およびZ12が、独立して単結合、-CH22-、-COO-、-OCO-、-CF2O-、-OCF2-、-CH=CH-、-CH24-、-CH=CH-CH22-、-CH22-CH=CH-、-CH22CF2O-、または-OCF2CH22-であり;Z2、Z21およびZ22が、独立して単結合、-CH22-、-COO-、-OCO-、-CH2O-、-OCH2-、-CF2O-、-OCF2-、-CH=CH-、-CF=CF-、-CH24-、-CH23-O-、-O-CH23-、-CH=CH-CH22-、-CH22-CH=CH-、-CH22CF2O-、または-OCF2CH22-であり;Yが単結合、-CH22-、-CH=CH-、-CF2O-、-OCF2、-CH24-、-CH22CF2O-、または-OCF2CH22-であり;そして、Wが-CH22-、-CH2O-、-OCH2-、-CF2O-、-OCF2-、-CH=CH-、-CH24-、-CH23-O-、-O-CH23-、-CH22CF2O-、または-OCF2CH22-である、請求項3に記載の化合物。RaおよびRbが、独立して炭素数1~10のアルキル、炭素数1~10のアルコキシ、炭素数2~10のアルコキシアルキルまたは炭素数2~10のアルケニルであり;A1、A11、A12、A2、A21およびA22が、独立して1,4-シクロヘキシレン、1,4-フェニレン、2-フルオロ-1,4-フェニレン、3-フルオロ-1,4-フェニレン、または2,3-ジフルオロ-1,4-フェニレンであり;Z11およびZ12が、独立して単結合、-CH22-、-CF2O-、-OCF2-、-CH=CH-、-CH24-、-CH=CH-CH22-、-CH22-CH=CH-、-CH22CF2O-、または-OCF2CH22-であり;Z2、Z21およびZ22が、独立して単結合、-CH22-、-CH2O-、-OCH2-、-CF2O-、-OCF2-、-CH=CH-、-CH22CF2O-、または-OCF2CH22-であり;Yが単結合、-CH22-、-CH=CH-、-CF2O-、-OCF2、-CH24-、-CH22CF2O-、または-OCF2CH22-であり;そして、Wが-CH22-、-CH2O-、-OCH2-、-CF2O-、-OCF2-、-CH=CH-、-CH24-、-CH23-O-、-O-CH23-、-CH22CF2O-、または-OCF2CH22-である、請求項3に記載の化合物。Raが炭素数1~10のアルキルまたは炭素数2~10のアルケニルであり、そしてRbが炭素数1~10のアルコキシであり;A1、A11、A12、A2、A21およびA22が、独立して1,4-シクロヘキシレン、1,4-フェニレン、2-フルオロ-1,4-フェニレン、または3-フルオロ-1,4-フェニレンであり;Z11およびZ12が独立して単結合または-CH=CH-であり;Z2、Z21およびZ22が独立して単結合、-CH2O-、-OCH2-、-CF2O-、または-OCF2-であり;Yが単結合、-CH22-、-CH=CH-、-CF2O-、-OCF2、-CH24-、-CH22CF2O-、または-OCF2CH22-であり;そして、Wが-CH22-、-CH2O-、-OCH2-、-CF2O-、-OCF2-、-CH=CH-、-CH24-、-CH23-O-、-O-CH23-、-CH22CF2O-、または-OCF2CH22-である、請求項3に記載の化合物。A1またはA2が1,4-シクロヘキシレンである、請求項3~6のいずれか1項に記載の化合物。A1またはA2が1,4-フェニレンである、請求項3~6のいずれか1項に記載の化合物。式1-1~式1-9においてYまたはZ2が単結合であり、そして式2-1~式2-9においてZ2が単結合である、請求項3~6のいずれか1項に記載の化合物。A1またはA2が1,4-シクロヘキシレンであり、式1-1~式1-9においてYまたはZ2が単結合である、請求項3~6のいずれか1項に記載の化合物。A1またはA2が1,4-フェニレンであり、式1-1~式1-9においてYまたはZ2が単結合である、請求項3~6のいずれか1項に記載の化合物。式1-2、式1-4、式1-5、式1-7、式1-8および式1-9のいずれか1つで示され;そして、Z2が-CF2O-、または-OCF2-である、請求項3~6のいずれか1項に記載の化合物。式1-3で示され;Raが炭素数1~10のアルキルまたは炭素数2~10のアルケニルであり、そしてRbが炭素数1~10のアルコキシであり;A1およびA11が共に1,4-シクロヘキシレンであり;そしてYおよびZ11が共に単結合である、請求項3に記載の化合物。式1-3で示され;Raが炭素数1~10のアルキルまたは炭素数2~10のアルケニルであり、そしてRbが炭素数1~10のアルコキシであり;A1およびA11が共に1,4-シクロヘキシレンであり;Yが-CH2CH2-であり;そしてZ11が単結合である、請求項3に記載の化合物。式1-3で示され;Raが炭素数1~10のアルキルまたは炭素数2~10のアルケニルであり、そしてRbが炭素数1~10のアルコキシであり;A1が1,4-フェニレンであり;A11が1,4-シクロヘキシレンであり;そしてYおよびZ11が共に単結合である、請求項3に記載の化合物。式1-3で示され;Raが炭素数1~10のアルキルまたは炭素数2~10のアルケニルであり、そしてRbが炭素数1~10のアルコキシであり;A1およびA11が共に1,4-フェニレンであり;そしてYおよびZ11が共に単結合である、請求項3~6のいずれか1項に記載の化合物。式1-1で示され;Raが炭素数1~10のアルキルまたは炭素数2~10のアルケニルであり、そしてRbが炭素数1~10のアルコキシであり;A1が1,4-シクロヘキシレンであり;そしてYが単結合である、請求項3項に記載の化合物。式1-1で示され;Raが炭素数1~10のアルキルまたは炭素数2~10のアルケニルであり、そしてRbが炭素数1~10のアルコキシであり;A1が1,4-シクロヘキシレンであり;そしてYが-CH2CH2-である、請求項3に記載の化合物。式1-4で示され;RaおよびRbが独立して炭素数1~10のアルキルまたは炭素数2~10のアルケニルであり;A1およびA2が共に1,4-フェニレンであり;そして、YおよびZ2が共に単結合である、請求項3に記載の化合物。式1-4で示され;RaおよびRbが独立して炭素数1~10のアルキルまたは炭素数2~10のアルケニルであり;A1が1,4-シクロヘキシレンであり、そしてA2が1,4-フェニレンであり;そして、YおよびZ2が共に単結合である、請求項3に記載の化合物。式1-4で示され;RaおよびRbが独立して炭素数1~10のアルキルまたは炭素数2~10のアルケニルであり;A1が1,4-フェニレンであり、そしてA2が1,4-シクロヘキシレンであり;そして、YおよびZ2が共に単結合である、請求項3に記載の化合物。請求項1に記載の化合物の少なくとも1つを含有し、少なくとも1つの光学活性化合物を含有してもよい液晶組成物。請求項1に記載の化合物の少なくとも1つと、式3、式4および式5のそれぞれで表される化合物からなる群から選択される少なくとも1つの化合物とを含有し、少なくとも1つの光学活性化合物を含有してもよい液晶組成物:ここに、R1は炭素数1~10のアルキルであり;このアルキルにおいて、任意の-CH2-は-O-で置き換えられてもよく、任意の-CH22-は-CH=CH-で置き換えられてもよく、そして任意の水素はフッ素で置き換えられてもよく;X1はフッ素、塩素、-OCF3、-OCHF2、-CF3、-CHF2、-CH2F、-OCF2CHF2、または-OCF2CHFCF3であり;B1およびDは独立して1,4-シクロヘキシレン、1,4-フェニレン、1,3-ジオキサン-2,5-ジイルまたは少なくとも1つの水素がフッ素で置き換えられた1,4-フェニレンであり;Eは1,4-シクロヘキシレン、1,4-フェニレン、または少なくとも1つの水素がフッ素で置き換えられた1,4-フェニレンであり;Z4およびZ5は独立して-CH22-、-CH24-、-COO-、-CF2O-、-OCF2-、-CH=CH-または単結合であり;そして、L1およびL2は独立して水素またはフッ素である。請求項1に記載の化合物の少なくとも1つと、式6-1、式6-2および式7のそれぞれで表される化合物からなる群から選択される少なくとも1つの化合物とを含有し、少なくとも1つの光学活性化合物を含有してもよい液晶組成物:ここに、R2およびR3は独立して炭素数1~10のアルキルであり;このアルキルにおいて、任意の-CH2-は-O-で置き換えられてもよく、任意の-CH22-は-CH=CH-で置き換えられてもよく、そして任意の水素はフッ素で置き換えられてもよく;X2は-CNまたは-C≡C-CNであり;Gは1,4-シクロヘキシレン、1,4-フェニレン、1,3-ジオキサン-2,5-ジイルまたはピリミジン-2,5-ジイルであり;Jは1,4-シクロヘキシレン、1,4-フェニレン、ピリミジン-25-ジイル、または少なくとも1つの水素がフッ素で置き換えられた1,4-フェニレンであり;Z6は-CH22-、-COO-、-CF2O-、-OCF2-または単結合であり;L3、L4およびL5は独立して水素またはフッ素であり;そしてb、cおよびdは独立して0または1である。請求項1に記載の化合物の少なくとも1つと、式8、式9、式10、式11、および式12のそれぞれで表される化合物からなる群から選択される少なくとも1つの化合物とを含有し、少なくとも1つの光学活性化合物を含有してもよい液晶組成物:ここに、R4は炭素数1~10のアルキルであり、そしてR5はフッ素または炭素数1~10のアルキルであり;これらのアルキルにおいて、任意の-CH2-は-O-で置き換えられてもよく、任意の-CH22-は-CH=CH-で置き換えられてもよく、そして任意の水素はフッ素で置き換えられてもよく;MおよびP1は独立して1,4-シクロヘキシレン、1,4-フェニレンまたはデカヒドロ-2,6-ナフチレンであり;Z7およびZ8は独立して-CH22-、-COO-または単結合であり;L6およびL7は独立して水素またはフッ素であり;そして、L6とL7の少なくとも1つはフッ素である。請求項1に記載の化合物の少なくとも1つと、式13、式14および式15のそれぞれで表される化合物からなる群から選択される少なくとも1つの化合物とを含有し、少なくとも1つの光学活性化合物を含有してもよい液晶組成物:ここに、R6およびR7は独立して炭素数1~10のアルキルであり;このアルキルにおいて、任意の-CH2-は-O-で置き換えられてもよく、任意の-CH22-は-CH=CH-で置き換えられてもよく、そして任意の水素はフッ素で置き換えられてもよく;Q、TおよびUは独立して1,4-シクロヘキシレン、1,4-フェニレン、ピリミジン-2、5-ジイル、または少なくとも1つの水素がフッ素で置き換えられた1,4-フェニレンであり;そして、Z9およびZ10は独立して-C≡C-、-COO-、-CH22-、-CH=CH-、-CH2O-または単結合である。式6-1、式6-2および式7のそれぞれで表される化合物からなる群から選択される少なくとも1つの化合物をさらに含有する、請求項23に記載の液晶組成物:ここに、R2およびR3は独立して炭素数1~10のアルキルであり;このアルキルにおいて、任意の-CH2-は-O-で置き換えられてもよく、任意の-CH22-は-CH=CH-で置き換えられてもよく、そして任意の水素はフッ素で置き換えられてもよく;X2は-CNまたは-C≡C-CNであり;Gは1,4-シクロヘキシレン、1,4-フェニレン、1,3-ジオキサン-2,5-ジイルまたはピリミジン-2,5-ジイルであり;Jは1,4-シクロヘキシレン、1,4-フェニレン、ピリミジン-25-ジイル、または少なくとも1つの水素がフッ素で置き換えられた1,4-フェニレンであり;Z6は-CH22-、-COO-、-CF2O-、-OCF2-または単結合であり;L3、L4およびL5は独立して水素またはフッ素であり;そしてb、cおよびdは独立して0または1である。式13、式14および式15のそれぞれで表される化合物からなる群から選択される少なくとも1つの化合物をさらに含有する、請求項23に記載の液晶組成物:ここに、R6およびR7は独立して炭素数1~10のアルキルであり;このアルキルにおいて、任意の-CH2-は-O-で置き換えられてもよく、任意の-CH22-は-CH=CH-で置き換えられてもよく、そして任意の水素はフッ素で置き換えられてもよく;Q、TおよびUは独立して1,4-シクロヘキシレン、1,4-フェニレン、ピリミジン-2、5-ジイル、または少なくとも1つの水素がフッ素で置き換えられた1,4-フェニレンであり;そして、Z9およびZ10は独立して-C≡C-、-COO-、-CH22-、-CH=CH-、-CH2O-または単結合である。式13、式14および式15のそれぞれで表される化合物からなる群から選択される少なくとも1つの化合物をさらに含有する、請求項24に記載の液晶組成物:ここに、R6およびR7は独立して炭素数1~10のアルキルであり;このアルキルにおいて、任意の-CH2-は-O-で置き換えられてもよく、任意の-CH22-は-CH=CH-で置き換えられてもよく、そして任意の水素はフッ素で置き換えられてもよく;Q、TおよびUは独立して1,4-シクロヘキシレン、1,4-フェニレン、ピリミジン-2、5-ジイル、または少なくとも1つの水素がフッ素で置き換えられた1,4-フェニレンであり;そして、Z9およびZ10は独立して-C≡C-、-COO-、-CH22-、-CH=CH-、-CH2O-または単結合である。式13、式14および式15のそれぞれで表される化合物からなる群から選択される少なくとも1つの化合物をさらに含有する、請求項25に記載の液晶組成物:ここに、R6およびR7は独立して炭素数1~10のアルキルであり;このアルキルにおいて、任意の-CH2-は-O-で置き換えられてもよく、任意の-CH22-は-CH=CH-で置き換えられてもよく、そして任意の水素はフッ素で置き換えられてもよく;Q、TおよびUは独立して1,4-シクロヘキシレン、1,4-フェニレン、ピリミジン-2、5-ジイル、または少なくとも1つの水素がフッ素で置き換えられた1,4-フェニレンであり;そして、Z9およびZ10は独立して-C≡C-、-COO-、-CH22-、-CH=CH-、-CH2O-または単結合である。液晶表示素子を製造するための、請求項22~30のいずれか1項に記載の液晶組成物の使用。請求項22~30のいずれか1項に記載の液晶組成物を含有する液晶表示素子。本発明の第一の目的は、負の誘電率異方性を示すと共に、比較的高い透明点、比較的小さな粘度、適切な光学異方性、および他の液晶性化合物との優れた相溶性等、優れた物性バランスを有する液晶性化合物を提供することである。第二の目的は、この化合物を含有し、ネマチック相の広い温度範囲、小さな粘度、適切な光学異方性、および低いしきい値電圧を有する液晶組成物を提供することである。第三の目的は、この組成物を含有し、短い応答時間、小さな消費電力、大きなコントラスト、および高い電圧保持率を有する液晶表示素子を提供することにある。最初に、本明細書における用語について説明する。液晶性化合物は、ネマチック相、スメクチック相などの液晶相を有する化合物および液晶相を有しないが液晶組成物の成分として有用な化合物の総称である。液晶表示素子は液晶表示パネルおよび液晶表示モジュールの総称である。ネマチック相の上限温度はネマチック相-等方相の相転移温度であり、そして単に上限温度と略すことがある。ネマチック相の下限温度を単に下限温度と略すことがある。式1で表わされる化合物を化合物1と表記することがある。この表記法は式2などで表される化合物にも適用することがある。任意のは位置だけでなく、個数についても任意であることを示す。そして、任意のAがB、CまたはDで置き換えられてもよいという表現は、1つのAがB、CまたはDで置き換えられてもよいという意味と、複数のAのどれもがB、CおよびDのいずれか1つで置き換えられてもよいという意味とに加えて、Bで置き換えられるA、Cで置き換えられるA、およびDで置き換えられるAの少なくとも2つが混在してもよいという意味を有する。例えば、任意の-CH2-が-O-または-CH=CH-で置き換えられてもよいn-ブチルには、CH3CH23-の他、CH3CH22O-、CH3-O-CH22-、CH3-O-CH2-O-、CH2=CH-CH23-、CH3-CH=CH-CH22-、CH3-CH=CH-CH2-O-などが含まれる。そして、このような場合には、化合物の安定性を考慮すると、連続する複数の-CH2-が-O-で置き換えられない方が好ましい。アルキルおよびアルキレンはどちらも直鎖の基であってもよく、分岐された基であってもよい。このことは、これらの基における任意の-CH2-が-O-または-CH=CH-で置き換えられる場合も同様である。そして、組成物において示される百分率で表した化合物の量は、組成物の全重量に基づいた重量百分率重量である。本発明は次の各項で構成される。[1]式1または式2で表される化合物:ここに、RaおよびRbは独立して水素または炭素数1~20のアルキルであり;このアルキルにおいて、任意の-CH2-は-O-、-S-、-CO-または-SiH2-で置き換えられてもよく、任意の-CH22-は-CH=CH-で置き換えられてもよく、そして任意の水素はハロゲンで置き換えられてもよく;A1、A11、A12、A2、A21およびA22は独立して1,4-シクロヘキシレン、1,4-フェニレン、デカヒドロナフタレン-2,6-ジイル、1,2,3,4-テトラヒドロナフタレン-2,6-ジイル、またはナフタレン-2,6-ジイルであり;これらの環において、1つのまたは隣り合わない2つの-CH2-は-O-、-S-、-CO-または-SiH2-で置き換えられてもよく、そして任意の水素はハロゲンで置き換えられもよく;Yは単結合、-CH22-、-CH=CH-、-CF=CF-、-CF2O-、-OCF2-、-CH2CO-、-COCH2-、-CH2SiH2-、-SiH2CH2-、-CH24-、-CH=CH-CH22-、-CH22-CH=CH-、-CH22CF2O-、または-OCF2CH22-であり;Wは-CH22-、-CH=CH-、-CF=CF-、-CH2O-、-OCH2-、-CF2O-、-OCF2-、-CH2CO-、-COCH2-、-CH2SiH2-、-SiH2CH2-、-CH24-、-CH23-O-、-O-CH23-、-CH=CH-CH22-、-CH22-CH=CH-、-CH22CF2O-、または-OCF2CH22-であり;Z11、Z12、Z2、Z21およびZ22は、独立して単結合、-CH22-、-COO-、-OCO-、-CH2O-、-OCH2-、-CF2O-、-OCF2-、-CH=CH-、-CF=CF-、-CH2CO-、-COCH2-、-CH24-、-CH23-O-、-O-CH23-、-CH=CH-CH22-、-CH22-CH=CH-、-CH22CF2O-、または-OCF2CH22-であり;j、k、m、n、pおよびqは独立して0または1であり、そしてこれらの合計は1、2、または3であり;mが0であるとき、jおよびkはどちらも0であり、式1におけるRaは水素、アルコキシおよびアルコキシメチルのいずれでもなく、そして式2におけるRaは1-アルケニルである。[2]j、kおよびmの合計、並びにn、pおよびqの合計が独立して1または2である、[1]項に記載の化合物。[3]式1-1~式1-9および式2-1~式2-9のいずれか1つで表される、[1]項に記載の化合物:ここに、RaおよびRbは独立して水素または炭素数1~20のアルキルであり;このアルキルにおいて、末端に位置しない任意の-CH2-は、-O-、-S-または-CO-で置き換えられてもよく、任意の-CH22-は-CH=CH-で置き換えられてもよく、そして任意の水素はハロゲンで置き換えられてもよく;A1、A11、A12、A2、A21およびA22は、独立して1,4-シクロヘキシレン、1,4-フェニレン、デカヒドロナフタレン-2,6-ジイル、1,2,3,4-テトラヒドロナフタレン-2,6-ジイル、またはナフタレン-2,6-ジイルであり;これらの環において、1つのまたは隣り合わない2つの-CH2-は-O-、-S-、または-CO-で置き換えられてもよく、そして任意の水素はハロゲンで置き換えられもよく;Yは単結合、-CH22-、-CH=CH-、-CF=CF-、-CF2O-、-OCF2-、-CH2CO-、-COCH2-、-CH2SiH2-、-SiH2CH2-、-CH24-、-CH=CH-CH22-、-CH22-CH=CH-、-CH22CF2O-、または-OCF2CH22-であり;Wは-CH22-、-CH=CH-、-CF=CF-、-CH2O-、-OCH2-、-CF2O-、-OCF2-、-CH2CO-、-COCH2-、-CH2SiH2-、-SiH2CH2-、-CH24-、-CH23-O-、-O-CH23-、-CH=CH-CH22-、-CH22-CH=CH-、-CH22CF2O-、または-OCF2CH22-であり;Z11、Z12、Z2、Z21およびZ22は、独立して単結合、-CH22-、-COO-、-OCO-、-CH2O-、-OCH2-、-CF2O-、-OCF2-、-CH=CH-、-CF=CF-、-CH2CO-、-COCH2-、-CH24-、-CH23-O-、-O-CH23-、-CH=CH-CH22-、-CH22-CH=CH-、-CH22CF2O-、または-OCF2CH22-であり;式1-2、式1-5および式1-9において、Raは水素、アルコキシおよびアルコキシメチルのいずれでもなく;式2-2、式2-5および式2-9において、Raは1-アルケニルである。[4]RaおよびRbが独立して炭素数1~10のアルキル、炭素数1~10のアルコキシ、炭素数2~10のアルコキシアルキル、炭素数2~10のアルケニル、炭素数3~10のアルケニルオキシ、炭素数1~10のパーフルオロアルキル、または炭素数1~10のパーフルオロアルコキシであり;A1、A11、A12、A2、A21およびA22が、独立して1,4-シクロヘキシレン、1,3-ジオキサン-2,5-ジイル、4,6-ジオキサン-2,5-ジイル、1,4-フェニレン、2-フルオロ-1,4-フェニレン、3-フルオロ1,4-フェニレン、2,3-ジフルオロ-1,4-フェニレン、デカヒドロナフタレン-2,6-ジイル、1,2,3,4-テトラヒドロナフタレン-2,6-ジイル、またはナフタレン-2,6-ジイルであり;Z11およびZ12が、独立して単結合、-CH22-、-COO-、-OCO-、-CF2O-、-OCF2-、-CH=CH-、-CH24-、-CH=CH-CH22-、-CH22-CH=CH-、-CH22CF2O-、または-OCF2CH22-であり;Z2、Z21およびZ22が、独立して単結合、-CH22-、-COO-、-OCO-、-CH2O-、-OCH2-、-CF2O-、-OCF2-、-CH=CH-、-CF=CF-、-CH24-、-CH23-O-、-O-CH23-、-CH=CH-CH22-、-CH22-CH=CH-、-CH22CF2O-、または-OCF2CH22-であり;Yが単結合、-CH22-、-CH=CH-、-CF2O-、-OCF2、-CH24-、-CH22CF2O-、または-OCF2CH22-であり;そして、Wが-CH22-、-CH2O-、-OCH2-、-CF2O-、-OCF2-、-CH=CH-、-CH24-、-CH23-O-、-O-CH23-、-CH22CF2O-、または-OCF2CH22-である、[3]項に記載の化合物。[5]RaおよびRbが、独立して炭素数1~10のアルキル、炭素数1~10のアルコキシ、炭素数2~10のアルコキシアルキルまたは炭素数2~10のアルケニルであり;A1、A11、A12、A2、A21およびA22が、独立して1,4-シクロヘキシレン、1,4-フェニレン、2-フルオロ-1,4-フェニレン、3-フルオロ-1,4-フェニレン、または2,3-ジフルオロ-1,4-フェニレンであり;Z11およびZ12が、独立して単結合、-CH22-、-CF2O-、-OCF2-、-CH=CH-、-CH24-、-CH=CH-CH22-、-CH22-CH=CH-、-CH22CF2O-、または-OCF2CH22-であり;Z2、Z21およびZ22が、独立して単結合、-CH22-、-CH2O-、-OCH2-、-CF2O-、-OCF2-、-CH=CH-、-CH22CF2O-、または-OCF2CH22-であり;Yが単結合、-CH22-、-CH=CH-、-CF2O-、-OCF2、-CH24-、-CH22CF2O-、または-OCF2CH22-であり;そして、Wが-CH22-、-CH2O-、-OCH2-、-CF2O-、-OCF2-、-CH=CH-、-CH24-、-CH23-O-、-O-CH23-、-CH22CF2O-、または-OCF2CH22-である、[3]項に記載の化合物。[6]Raが炭素数1~10のアルキルまたは炭素数2~10のアルケニルであり、そしてRbが炭素数1~10のアルコキシであり;A1、A11、A12、A2、A21およびA22が、独立して1,4-シクロヘキシレン、1,4-フェニレン、2-フルオロ-1,4-フェニレン、または3-フルオロ-1,4-フェニレンであり;Z11およびZ12が独立して単結合または-CH=CH-であり;Z2、Z21およびZ22が独立して単結合、-CH2O-、-OCH2-、-CF2O-、または-OCF2-であり;Yが単結合、-CH22-、-CH=CH-、-CF2O-、-OCF2、-CH24-、-CH22CF2O-、または-OCF2CH22-であり;そして、Wが-CH22-、-CH2O-、-OCH2-、-CF2O-、-OCF2-、-CH=CH-、-CH24-、-CH23-O-、-O-CH23-、-CH22CF2O-、または-OCF2CH22-である、[3]項に記載の化合物。[7]A1またはA2が1,4-シクロヘキシレンである、[3]~[6]のいずれか1項に記載の化合物。[8]A1またはA2が1,4-フェニレンである、[3]~[6]のいずれか1項に記載の化合物。[9]式1-1~式1-9においてYまたはZ2が単結合であり、そして式2-1~式2-9においてZ2が単結合である、[3]~[6]のいずれか1項に記載の化合物。[10]A1またはA2が1,4-シクロヘキシレンであり、式1-1~式1-9においてYまたはZ2が単結合であり、そして式2-1~式2-9においてZ2が単結合である、[3]~[6]のいずれか1項に記載の化合物。[11]A1またはA2が1,4-フェニレンであり、式1-1~式1-9においてYまたはZ2が単結合であり、そして式2-1~式2-9においてZ2が単結合である、[3]~[6]のいずれか1項に記載の化合物。[12]式2-1、式2-3、式2-4、式2-6、式2-7および式2-8のいずれか1つで示され;そしてA1が1,4-シクロヘキシレンである、[3]~[6]のいずれか1項に記載の化合物。[13]式2-1で示され;A1が1,4-シクロヘキシレンであり;そして、Wが-CH22-、-CH2O-、または-CF2O-である、[3]~[6]のいずれか1項に記載の化合物。[14]式2-3で示され;A1およびA11が共に1,4-シクロヘキシレンであり;Z11が単結合であり;そして、Wが-CH22-、-CH2O-、または-CF2O-である、[3]~[6]のいずれか1項に記載の化合物。[15]式2-6で示され;A1、A11およびA12がいずれも1,4-シクロヘキシレンであり;Z11およびZ12が共に単結合であり;そして、Wが-CH22-、-CH2O-、または-CF2O-である、[3]~[6]のいずれか1項に記載の化合物。[16]式1-2、式1-4、式1-5、式1-7、式1-8および式1-9のいずれか1つで示され;そして、Z2が-CH2O-、-OCH2-、-CF2O-、または-OCF2-である、[3]~[6]のいずれか1項に記載の化合物。[17]式1-3で示され;Raが炭素数1~10のアルキルまたは炭素数2~10のアルケニルであり、そしてRbが炭素数1~10のアルコキシであり;A1およびA11が共に1,4-シクロヘキシレンであり;そしてYおよびZ11が共に単結合である、[3]項に記載の化合物。[18]式1-3で示され;Raが炭素数1~10のアルキルまたは炭素数2~10のアルケニルであり、そしてRbが炭素数1~10のアルコキシであり;A1およびA11が共に1,4-シクロヘキシレンであり;Yが-CH2CH2-であり;そしてZ11が単結合である、[3]項に記載の化合物。[19]式1-3で示され;Raが炭素数1~10のアルキルまたは炭素数2~10のアルケニルであり、そしてRbが炭素数1~10のアルコキシであり;A1が1,4-フェニレンであり;A11が1,4-シクロヘキシレンであり;そしてYおよびZ11が共に単結合である、[3]項に記載の化合物。[20]式1-3で示され;Raが炭素数1~10のアルキルまたは炭素数2~10のアルケニルであり、そしてRbが炭素数1~10のアルコキシであり;A1およびA11が共に1,4-フェニレンであり;そしてYおよびZ11が共に単結合である、[3]~[6]のいずれか1項に記載の化合物。[21]式1-1で示され;Raが炭素数1~10のアルキルまたは炭素数2~10のアルケニルであり、そしてRbが炭素数1~10のアルコキシであり;A1が1,4-シクロヘキシレンであり;そしてYが単結合である、[3項に記載の化合物。[22]式1-1で示され;Raが炭素数1~10のアルキルまたは炭素数2~10のアルケニルであり、そしてRbが炭素数1~10のアルコキシであり;A1が1,4-シクロヘキシレンであり;そしてYが-CH2CH2-である、[3]項に記載の化合物。[23]式2-1で示され;Raが炭素数1~10のアルキルまたは炭素数2~10のアルケニルであり、そしてRbが炭素数1~10のアルコキシであり;A1が1,4-シクロヘキシレンであり;そしてWが-CH22-である、[3]項に記載の化合物。[24]式2-1で示され;Raが炭素数1~10のアルキルまたは炭素数2~10のアルケニルであり、そしてRbが炭素数1~10のアルコキシであり;A1が1,4-シクロヘキシレンであり;そしてWが-CH2O-である、[3]項に記載の化合物。[25]式2-1で示され;Raが炭素数1~10のアルキルまたは炭素数2~10のアルケニルであり、そしてRbが炭素数1~10のアルコキシであり;A1が1,4-フェニレンであり;そしてWが-CH22-である、[3]項に記載の化合物。[26]式2-3で示され;Raが炭素数1~10のアルキルまたは炭素数2~10のアルケニルであり、そしてRbが炭素数1~10のアルコキシであり;A1およびA11が共に1,4-シクロヘキシレンであり;Z11が単結合であり;そしてWが-CH22-である、[3]項に記載の化合物。[27]式2-3で示され;Raが炭素数1~10のアルキルまたは炭素数2~10のアルケニルであり、そしてRbが炭素数1~10のアルコキシであり;A1およびA11が共に1,4-シクロヘキシレンであり;Z11が単結合であり;そしてWが-CH2O-である、[3]項に記載の化合物。[28]式2-3で示され;Raが炭素数1~10のアルキルまたは炭素数2~10のアルケニルであり、そしてRbが炭素数1~10のアルコキシであり;A1が1,4-フェニレンであり、そしてA11が1,4-シクロヘキシレンであり;Z11が単結合であり;そしてWが-CH22-である、[3]項に記載の化合物。[29]式2-3で示され;Raが炭素数1~10のアルキルまたは炭素数2~10のアルケニルであり、そしてRbが炭素数1~10のアルコキシであり;A1、A11が共に1,4-フェニレンであり;Z11が単結合であり;そしてWが-CH22-である、[3]項に記載の化合物。[30]式2-6で示され;Raが炭素数1~10のアルキルまたは炭素数2~10のアルケニルであり、そしてRbが炭素数1~10のアルコキシであり;A1、A11およびA12が共に1,4-シクロヘキシレンであり;Z11およびZ12が単結合であり;そしてWが-CH22-または-CH2O-である、[3]項に記載の化合物。[31]式1-2で示され;Raが炭素数1~10のアルキルであり、そしてRbが炭素数1~10のアルキルまたは炭素数2~10のアルケニルであり;A2が1,4-シクロヘキシレンであり;そしてZ2が-OCH2-である、[3]項に記載の化合物。[32]式1-5で示され;Raが炭素数1~10のアルキルであり、そしてRbが炭素数1~10のアルキルまたは炭素数2~10のアルケニルであり;A2およびA21が共に1,4-シクロヘキシレンであり;Z2が-OCH2-であり、そしてZ21が単結合である、[3]項に記載の化合物。[33]式1-4で示され;RaおよびRbが独立して炭素数1~10のアルキルまたは炭素数2~10のアルケニルであり;A1およびA2が共に1,4-フェニレンであり;そして、YおよびZ2が共に単結合である、[3]項に記載の化合物。[34]式1-4で示され;RaおよびRbが独立して炭素数1~10のアルキルまたは炭素数2~10のアルケニルであり;A1が1,4-シクロヘキシレンであり、そしてA2が1,4-フェニレンであり;そして、YおよびZ2が共に単結合である、[3]項に記載の化合物。[35]式1-4で示され;RaおよびRbが独立して炭素数1~10のアルキルまたは炭素数2~10のアルケニルであり;A1が1,4-フェニレンであり、そしてA2が1,4-シクロヘキシレンであり;そして、YおよびZ2が共に単結合である、[3]項に記載の化合物。[36][1]項に記載の化合物の少なくとも1つを含有し、少なくとも1つの光学活性化合物を含有してもよい液晶組成物。[37][1]項に記載の化合物の少なくとも1つと、式3、式4および式5のそれぞれで表される化合物からなる群から選択される少なくとも1つの化合物とを含有し、少なくとも1つの光学活性化合物を含有してもよい液晶組成物:ここに、R1は炭素数1~10のアルキルであり;このアルキルにおいて、任意の-CH2-は-O-で置き換えられてもよく、任意の-CH22-は-CH=CH-で置き換えられてもよく、そして任意の水素はフッ素で置き換えられてもよく;X1はフッ素、塩素、-OCF3、-OCHF2、-CF3、-CHF2、-CH2F、-OCF2CHF2、または-OCF2CHFCF3であり;B1およびDは独立して1,4-シクロヘキシレン、1,4-フェニレン、1,3-ジオキサン-2,5-ジイルまたは少なくとも1つの水素がフッ素で置き換えられた1,4-フェニレンであり;Eは1,4-シクロヘキシレン、1,4-フェニレン、または少なくとも1つの水素がフッ素で置き換えられた1,4-フェニレンであり;Z4およびZ5は独立して-CH22-、-CH24-、-COO-、-CF2O-、-OCF2-、-CH=CH-または単結合であり;そして、L1およびL2は独立して水素またはフッ素である。[38][1]項に記載の化合物の少なくとも1つと、式6-1、式6-2および式7のそれぞれで表される化合物からなる群から選択される少なくとも1つの化合物とを含有し、少なくとも1つの光学活性化合物を含有してもよい液晶組成物:ここに、R2およびR3は独立して炭素数1~10のアルキルであり;このアルキルにおいて、任意の-CH2-は-O-で置き換えられてもよく、任意の-CH22-は-CH=CH-で置き換えられてもよく、そして任意の水素はフッ素で置き換えられてもよく;X2は-CNまたは-C≡C-CNであり;Gは1,4-シクロヘキシレン、1,4-フェニレン、1,3-ジオキサン-2,5-ジイルまたはピリミジン-2,5-ジイルであり;Jは1,4-シクロヘキシレン、1,4-フェニレン、ピリミジン-25-ジイル、または少なくとも1つの水素がフッ素で置き換えられた1,4-フェニレンであり;Z6は-CH22-、-COO-、-CF2O-、-OCF2-または単結合であり;L3、L4およびL5は独立して水素またはフッ素であり;そしてb、cおよびdは独立して0または1である。[39][1]項に記載の化合物の少なくとも1つと、式8、式9、式10、式11、および式12のそれぞれで表される化合物からなる群から選択される少なくとも1つの化合物とを含有し、少なくとも1つの光学活性化合物を含有してもよい液晶組成物:ここに、R4は炭素数1~10のアルキルであり、そしてR5はフッ素または炭素数1~10のアルキルであり;これらのアルキルにおいて、任意の-CH2-は-O-で置き換えられてもよく、任意の-CH22-は-CH=CH-で置き換えられてもよく、そして任意の水素はフッ素で置き換えられてもよく;MおよびP1は独立して1,4-シクロヘキシレン、1,4-フェニレンまたはデカヒドロ-2,6-ナフチレンであり;Z7およびZ8は独立して-CH22-、-COO-または単結合であり;L6およびL7は独立して水素またはフッ素であり;そして、L6とL7の少なくとも1つはフッ素である。[40][1]項に記載の化合物の少なくとも1つと、式13、式14および式15のそれぞれで表される化合物からなる群から選択される少なくとも1つの化合物とを含有し、少なくとも1つの光学活性化合物を含有してもよい液晶組成物:ここに、R6およびR7は独立して炭素数1~10のアルキルであり;このアルキルにおいて、任意の-CH2-は-O-で置き換えられてもよく、任意の-CH22-は-CH=CH-で置き換えられてもよく、そして任意の水素はフッ素で置き換えられてもよく;Q、TおよびUは独立して1,4-シクロヘキシレン、1,4-フェニレン、ピリミジン-2、5-ジイル、または少なくとも1つの水素がフッ素で置き換えられた1,4-フェニレンであり;そして、Z9およびZ10は独立して-C≡C-、-COO-、-CH22-、-CH=CH-、-CH2O-または単結合である。[41]式6-1、式6-2および式7のそれぞれで表される化合物からなる群から選択される少なくとも1つの化合物をさらに含有する、[37]項に記載の液晶組成物:ここに、R2およびR3は独立して炭素数1~10のアルキルであり;このアルキルにおいて、任意の-CH2-は-O-で置き換えられてもよく、任意の-CH22-は-CH=CH-で置き換えられてもよく、そして任意の水素はフッ素で置き換えられてもよく;X2は-CNまたは-C≡C-CNであり;Gは1,4-シクロヘキシレン、1,4-フェニレン、1,3-ジオキサン-2,5-ジイルまたはピリミジン-2,5-ジイルであり;Jは1,4-シクロヘキシレン、1,4-フェニレン、ピリミジン-25-ジイル、または少なくとも1つの水素がフッ素で置き換えられた1,4-フェニレンであり;Z6は-CH22-、-COO-、-CF2O-、-OCF2-または単結合であり;L3、L4およびL5は独立して水素またはフッ素であり;そしてb、cおよびdは独立して0または1である。[42]式13、式14および式15のそれぞれで表される化合物からなる群から選択される少なくとも1つの化合物をさらに含有する、[37]項に記載の液晶組成物:ここに、R6およびR7は独立して炭素数1~10のアルキルであり;このアルキルにおいて、任意の-CH2-は-O-で置き換えられてもよく、任意の-CH22-は-CH=CH-で置き換えられてもよく、そして任意の水素はフッ素で置き換えられてもよく;Q、TおよびUは独立して1,4-シクロヘキシレン、1,4-フェニレン、ピリミジン-2、5-ジイル、または少なくとも1つの水素がフッ素で置き換えられた1,4-フェニレンであり;そして、Z9およびZ10は独立して-C≡C-、-COO-、-CH22-、-CH=CH-、-CH2O-または単結合である。[43]式13、式14および式15のそれぞれで表される化合物からなる群から選択される少なくとも1つの化合物をさらに含有する、[38]項に記載の液晶組成物:ここに、R6およびR7は独立して炭素数1~10のアルキルであり;このアルキルにおいて、任意の-CH2-は-O-で置き換えられてもよく、任意の-CH22-は-CH=CH-で置き換えられてもよく、そして任意の水素はフッ素で置き換えられてもよく;Q、TおよびUは独立して1,4-シクロヘキシレン、1,4-フェニレン、ピリミジン-2、5-ジイル、または少なくとも1つの水素がフッ素で置き換えられた1,4-フェニレンであり;そして、Z9およびZ10は独立して-C≡C-、-COO-、-CH22-、-CH=CH-、-CH2O-または単結合である。[44]式13、式14および式15のそれぞれで表される化合物からなる群から選択される少なくとも1つの化合物をさらに含有する、[39]項に記載の液晶組成物:ここに、R6およびR7は独立して炭素数1~10のアルキルであり;このアルキルにおいて、任意の-CH2-は-O-で置き換えられてもよく、任意の-CH22-は-CH=CH-で置き換えられてもよく、そして任意の水素はフッ素で置き換えられてもよく;Q、TおよびUは独立して1,4-シクロヘキシレン、1,4-フェニレン、ピリミジン-2、5-ジイル、または少なくとも1つの水素がフッ素で置き換えられた1,4-フェニレンであり;そして、Z9およびZ10は独立して-C≡C-、-COO-、-CH22-、-CH=CH-、-CH2O-または単結合である。[45]液晶表示素子を製造するための[36]~[44]のいずれか1項に記載の液晶組成物の使用。[46][36]~[44]のいずれか1項に記載の液晶組成物を含有する液晶表示素子。本発明の化合物は、液晶性化合物に必要な一般的物性、熱、光などに対する安定性、適切な光学異方性、適切な誘電率異方性、他の液晶性化合物との優れた相溶性を有する。本発明の液晶組成物は、これらの化合物の少なくとも1つを含有し、そしてネマチック相の高い上限温度、ネマチック相の低い下限温度、小さな粘度、適切な光学異方性、低いしきい値電圧を有する。本発明の液晶表示素子は、この組成物を含有し、そして使用できる広い温度範囲、短い応答時間、大きなコントラスト比、低い駆動電圧を有する。本発明の化合物は式1および式2のどちらかで表される。式1および式2におけるRaおよびRbは、独立して水素または炭素数1~20のアルキルである。このアルキルにおいて、任意の-CH2-は-O-、-S-、-CO-または-SiH2-で置き換えられてもよく、任意の-CH22-は-CH=CH-で置き換えられてもよく、そして任意の水素はハロゲンで置き換えられてもよい。RaまたはRbの例は、水素、アルキル、アルコキシ、アルコキシアルキル、アルコキシアルコキシ、アルキルチオ、アルキルチオアルコキシ、アシル、アシルアルキル、アシルオキシ、アシルオキシアルキル、アルコキシカルボニル、アルコキシカルボニルアルキル、アルケニル、アルケニルオキシ、アルケニルオキシアルキル、アルコキシアルケニル、アルキニル、アルキニルオキシ、シラアルキルおよびジシラアルキルである。少なくとも1つの水素がハロゲンで置き換えられたこれらの基も好ましい。好ましいハロゲンはフッ素および塩素である。さらに好ましいハロゲンはフッ素である。これらの基において分岐よりも直鎖の方が好ましい。RaおよびRbが分岐の基であっても光学活性であるときは好ましい。RaおよびRbの好ましい例は、炭素数1~10のアルキル、炭素数1~10のアルコキシ、炭素数2~10のアルコキシアルキル、炭素数2~10のアルケニル、炭素数2~10のアルケニルオキシ、炭素数1~10のパーフルオロアルキルおよび炭素数1~10のパーフルオロアルコキシである。より好ましい例は炭素数1~10のアルキル、炭素数1~10のアルコキシ、炭素数2~10のアルコキシアルキルおよび炭素数2~10のアルケニルである。さらに好ましいRaは炭素数1~10のアルキルまたは炭素数2~10のアルケニルであり、特に好ましいRbは炭素数1~10のアルコキシである。アルケニルにおける-CH=CH-の好ましい立体配置は、二重結合の位置に依存する。-CH=CHCH3、-CH=CHC2H5、-CH=CHC3H7、-CH=CHC4H9、-C2H4CH=CHCH3および-C2H4CH=CHC2H5のような奇数位に二重結合をもつアルケニルにおいてはトランス配置が好ましい。-CH2CH=CHCH3、-CH2CH=CHC2H5および-CH2CH=CHC3H7のような偶数位に二重結合をもつアルケニルにおいてはシス配置が好ましい。アルキルの具体的な例は、-CH3、-C2H5、-C3H7、-C4H9、-C5H10、-C6H13、-C7H15および-C8H17である。アルコキシの具体的な例は、-OCH3、-OC2H5、-OC3H7、-OC4H9、-OC5H10、-OC6H13および-OC7H15である。アルコキシアルキルの具体的な例は、-CH2OCH3、-CH2OC2H5、-CH2OC3H7、-CH22OCH3、-CH22OC2H5、-CH22OC3H7、-CH23OCH3、-CH24OCH3および-CH25OCH3である。アルケニルの具体的な例は、-CH=CH2、-CH=CHCH3、-CH2CH=CH2、-CH=CHC2H5、-CH2CH=CHCH3、-CH22CH=CH2、-CH=CHC3H7、-CH2CH=CHC2H5、-CH22CH=CHCH3および-CH23CH=CH2である。アルケニルオキシの具体的な例は、-OCH2CH=CH2、-OCH2CH=CHCH3および-OCH2CH=CHC2H5である。少なくとも1つの水素がハロゲンで置き換えられたアルキルの具体的な例は、-CH22F、-CF2CH2F、-CF2CHF2、-CH2CF3、-CF2CF3、-CH23F、-CF22CF3、-CF2CHFCF3および-CHFCF2CF3である。少なくとも1つの水素がハロゲンで置き換えられたアルコキシの具体的な例は、-OCH22F、-OCF2CH2F、-OCF2CHF2、-OCH2CF3、-OCF2CF3、-OCH23F、-OCF22CF3、-OCF2CHFCF3および-OCHFCF2CF3である。少なくとも1つの水素がハロゲンで置き換えられたアルケニルの具体的な例は、-CH=CHF、-CH=CF2、-CF=CHF、-CH=CHCH2F、-CH=CHCF3、および-CH22CH=CF2である。RaまたはRbの好ましい具体的な例は、-CH3、-C2H5、-C3H7、-C4H9、-C5H10、-OCH3、-OC2H5、-OC3H7、-OC4H9、-OC5H10、-CH2OCH3、-CH22OCH3、-CH23OCH3、-CH=CH2、-CH=CHCH3、-CH2CH=CH2、-CH=CHC2H5、-CH2CH=CHCH3、-CH22CH=CH2、-CH=CHC3H7、-CH2CH=CHC2H5、-CH22CH=CHCH3、-CH23CH=CH2、-OCH2CH=CH2、-OCH2CH=CHCH3、-OCH2CH=CHC2H5、-CF2CF3、-CF2CHF2、-CF2CH2F、-CF22CF3、-CF2CHFCF3、-CHFCF2CF3、-OCF2CF3、-OCF2CHF2、-OCF2CH2F、-OCF2CF2CF3、-OCF2CHFCF3、および-OCHFCF2CF3である。RaまたはRbのより好ましい具体的な例は、-CH3、-C2H5、-C3H7、-C4H9、-C5H10、-OCH3、-OC2H5、-OC3H7、-OC4H9、-OC5H10、-CH2OCH3、-CH=CH2、-CH=CHCH3、-CH2CH=CH2、-CH=CHC2H5、-CH2CH=CHCH3、-CH22CH=CH2、-CH=CHC3H7、-CH2CH=CHC2H5、-CH22CH=CHCH3、および-CH23CH=CH2である。Raの更に好ましい具体的な例は、-CH3、-C2H5、-C3H7、-C4H9、-C5H10、-CH=CH2、-CH=CHCH3、-CH22CH=CH2、および-CH22CH=CHCH3である。Rbの更に好ましい具体的な例は、-OCH3、-OC2H5、および-OC3H7である。式1および式2におけるA1、A11、A12、A2、A21およびA22は、独立して1,4-シクロヘキシレン、1,4-フェニレン、デカヒドロナフタレン-2,6-ジイル、1,2,3,4-テトラヒドロナフタレン-2,6-ジイルまたはナフタレン-2,6-ジイルである。これらの環において、1つまたは隣り合わない2つの-CH2-は-O-、-S-、-CO-または-SiH2-で置き換えられてもよく、そして任意の水素はハロゲンで置き換えられてもよい。1つまたは隣り合わない2つの-CH2-が-O-、-S-、-CO-または-SiH2-で置き換えられた環状基の例は、下記の式16-1~式16-30で示される基である。これらのうちの好ましい例は、式16-1、式16-2、式16-3、式16-4、式16-13および式16-21である。任意の水素がハロゲンで置き換えられた環状基の例は、下記の式17-1~式17-17で表される環状基である。これらのうちの好ましい例は、式17-1、式17-2、式17-3、式17-5、式17-7、式17-8、式17-10、式17-14、式17-16および式17-17である。A1、A11、A12、A2、A21またはA22の好ましい例は、1,4-シクロヘキシレン、1,3-ジオキサン-2,5-ジイル、4,6-ジオキサン-2,5-ジイル、1,4-フェニレン、2-フルオロ-1,4-フェニレン、3-フルオロ1,4-フェニレン、2,3-ジフルオロ-1,4-フェニレン、デカヒドロナフタレン-2,6-ジイル、1,2,3,4-テトラヒドロナフタレン-2,6-ジイル、およびナフタレン-2,6-ジイルである。より好ましい例は、1,4-シクロヘキシレン、1,4-フェニレン、2-フルオロ-1,4-フェニレン、3-フルオロ-1,4-フェニレン、または2,3-ジフルオロ-1,4-フェニレンである。更に好ましい例は、1,4-シクロヘキシレン、1,4-フェニレン、2-フルオロ-1,4-フェニレン、および3-フルオロ-1,4-フェニレンである。そして、A1またはA2の特に好ましい例は1,4-シクロヘキシレンおよび1,4-フェニレンである。式1および式2におけるY、W、Z11、Z12、Z2、Z21およびZ22は結合基である。Yは単結合、-CH22-、-COO-、-OCO-、-CF2O-、-OCF2-、-CH=CH-、-CF=CF-、-CH2CO-、-COCH2-、-CH2SiH2-、-SiH2CH2-、-CH24-、-CH=CH-CH22-、-CH22-CH=CH-、-CH22CF2O-、または-OCF2CH22-である。Wは-CH22-、-CH=CH-、-CF=CF-、-CH2O-、-OCH2-、-CF2O-、-OCF2-、-CH2CO-、-COCH2-、-CH2SiH2-、-SiH2CH2-、-CH24-、-CH23-O-、-O-CH23-、-CH=CH-CH22-、-CH22-CH=CH-、-CH22CF2O-、または-OCF2CH22-である。そして、Z2、Z11、Z12、Z21およびZ22は、独立して単結合、-CH22-、-COO-、-OCO-、-CH2O-、-OCH2-、-CF2O-、-OCF2-、-CH=CH-、-CF=CF-、-CH2CO-、-COCH2-、-CH2SiH2-、-SiH2CH2-、-CH24-、-CH23-O-、-O-CH23-、-CH=CH-CH22-、-CH22-CH=CH-、-CH22CF2O-、または-OCF2CH22-である。Yの好ましい例は単結合、-CH22-、-COO-、-OCO-、-CF2O-、-OCF2-、-CH=CH-、-CH24-、-CH=CH-CH2-、-CH2-CH=CH-、-CH22CF2O-および-OCF2CH22-である。より好ましい例は単結合、-CH22-、-CF2O-、-OCF2-、-CH=CH-、-CH24-、-CH=CH-CH22-、-CH22-CH=CH-、-CH22CF2O-および-OCF2CH22-である。そして、Yの特に好ましい例は単結合および-CH22-である。なお、-CH=CH-、-CH=CH-CH22-、および-CH22-CH=CH-のような結合基の二重結合に関する立体配置はシスよりもトランスが好ましい。Wの好ましい例は-CH22-、-CH=CH-、-CF=CF-、-CH2O-、-OCH2-、-CF2O-、-OCF2-、-CH24-、-CH23-O-、-O-CH23-、-CH=CH-CH22-、-CH22-CH=CH-、-CH22CF2O-および-OCF2CH22-である。より好ましい例は-CH22-、-CH=CH-、-CH2O-、-OCH2-、-CF2O-、-OCF2-、-CH24-、-CH=CH-CH22-、-CH22-CH=CH-、-CH22CF2O-および-OCF2CH22-である。そして、Wの特に好ましい例は-CH22-および-CH2O-である。なお、-CH=CH-、-CH=CH-CH22-、および-CH22-CH=CH-のような結合基の二重結合に関する立体配置はシスよりもトランスが好ましい。Z2、Z11、Z12、Z21またはZ22の好ましい例は、単結合、-CH22-、-COO-、-OCO-、-CH2O-、-OCH2-、-CF2O-、-OCF2-、-CH=CH-、-CF=CF-、-CH24-、-CH23-O-、-O-CH23-、-CH=CH-CH22-、-CH22-CH=CH-、-CH22CF2O-および-OCF2CH22-である。より好ましい例は、単結合、-CH22-、-CH2O-、-OCH2-、-CF2O-、-OCF2-、-CH=CH-、-CH22CF2O-および-OCF2CH22-である。そして、Z2、Z11、Z12、Z21またはZ22の特に好ましい例は、単結合、-CH2O-、-OCH2-、-CF2O-および-OCF2-である。なお、-CH=CH-、-CH=CH-CH22-、-CH22-CH=CH-のような結合基の二重結合に関する立体配置はシスよりもトランスが好ましい。式1および式2において、j、k、m、n、pおよびqは独立して0または1であり、そしてこれらの合計は1、2または3である。即ち、化合物1および化合物2は2~4の環を有する化合物である。mが0であるとき、jおよびkはどちらも0であり、式1におけるRaは水素、アルコキシおよびアルコキシメチルのいずれでもなく、そして式2におけるRaは1-アルケニルである。j、kおよびmの合計は1または2であることが好ましく、そしてn、pおよびqの合計も1または2であることが好ましい。前記のように、A1またはA2の特に好ましい例は、1,4-フェニレンおよび1,4-シクロヘキシレンである。従って、特に好ましい式1および式2の例は、A1およびA2が共に1,4-フェニレンである場合、A1が1,4-フェニレンであり、そしてA2が1,4-シクロヘキシレンである場合、A1が1,4-シクロヘキシレンであり、そしてA2が1,4-フェニレンである場合、およびA1およびA2が共に1,4-シクロヘキシレンである場合である。前記のように、Yの特に好ましい例は単結合、-CH22-、-CF2O-および-CH=CH-である。Z2の特に好ましい例は単結合、-CH2O-、-OCH2-、-CF2O-および-OCF2-である。即ち、式1においてYおよびZ2の少なくとも1つが単結合であることは、化合物1の好ましい例の1つである。式1において、mが0であり、そしてn、pおよびqの合計が1、2または3であるとき、Z2が-CH2O-、-OCH2-、-CF2O-または-OCF2-であることが好ましい。式1において、mおよびkが1であり、そしてjおよびnが0であるとき、Raがアルキルまたはアルケニルであり、Rbがアルコキシであり、A1およびA11が独立して1,4-フェニレンまたは1,4-シクロヘキシレンであり、そしてYおよびZ11が共に単結合であることが好ましい。式1において、mが1であり、そしてj、k、n、pおよびqが0であるとき、Raがアルキルまたはアルケニルであり、Rbがアルコキシであり、A1が1,4-シクロヘキシレンであり、そしてYが単結合または-CH22-であることが好ましい。このとき、Yが-CH22-であることが更に好ましい。式1において、mおよびkが1であり、そしてj、n、pおよびqが0であるとき、Raはアルキルまたはアルケニルであり、Rbはアルコキシであり、A1およびA11が共に1,4-シクロヘキシレンであり、Yが-CH22-であり、そしてZ11が単結合であることが好ましい。式1において、mが0であり、nが1であり、そしてpおよびqが共に0であるとき、Raがアルキルであり、Rbがアルキルまたはアルケニルであり、A2が1,4-シクロヘキシレンであり、そしてZ2が-OCH2-であることが好ましい。式1において、mおよびqが0であり、そしてnおよびpが1であるとき、Raがアルキルであり、Rbがアルキルまたはアルケニルであり、A2およびA21が共に1,4-シクロヘキシレンであり、Z2が-OCH2-であり、そしてZ21が単結合であることが好ましい。式1において、mおよびnが1であり、そしてj、k、pおよびqがいずれも0であるとき、RaおよびRbが独立してアルキルまたはアルケニルであり、A1およびA2が共に1,4-フェニレンであり、そしてYおよびZ2が共に単結合であることが好ましい。式1において、mおよびnが1であり、そしてj、k、pおよびqがいずれも0であるとき、RaおよびRbが独立してアルキルまたはアルケニルであり、A1が1,4-シクロヘキシレンであり、A2が1,4-フェニレンであり、そしてYおよびZ2が共に単結合であることが好ましい。式1において、mおよびnが1であり、そしてj、k、pおよびqが0であるとき、RaおよびRbが独立してアルキルまたはアルケニルであり、A1が1,4-フェニレンであり、A2が1,4-シクロヘキシレンであり、かつYおよびZ2が共に単結合であることが好ましい。式2において、そしてmが0であるとき、Z2が単結合であることが好ましい。式2において、mが1であり、そしてnpqの合計が1または2であるとき、Wは-CH22-または-CH2O-であり、そしてZ2が単結合であることが好ましい。Wが-CH2O-であることが更に好ましい。式2において、mが1であるとき、A1が1,4-シクロヘキシレンであることが好ましい。式2において、mが1であり、そしてj、k、n、pおよびqが0であるとき、Raがアルキルまたはアルケニルであり、Rbがアルコキシであり、A1が1,4-シクロヘキシレンであり、そしてWは-CH22-であることが好ましい。式2において、mおよびkが1であり、そしてj、n、pおよびqが0であるとき、A1およびA11が共に1,4-シクロヘキシレンであり、Wが-CH22-であり、そしてZ11が単結合であることが好ましい。式2において、m、jおよびkがすべて1であり、そしてn、pおよびqが0であるとき、A1、A11およびA12がいずれも1,4-シクロヘキシレンであり、Yが-CH22-であり、そしてZ11およびZ12のどちらも単結合であることが好ましい。なお、化合物1および化合物2は2H重水素、13Cなどの同位体を天然存在比の量より多く含んでもよい。このとき、化合物の物性に大きな差異はない。式1の好ましい例は下記の式1-1~式1-9であり、式2の好ましい例は式2-1~式2-9である。これらの式中の記号は、式1および式2におけるそれぞれの記号と同じ意味を有し、それらの好ましい例も同じである。式1-1~式1-9において、YおよびZ2の少なくとも1つが単結合であることが特に好ましい。式2-1~式2-9においては、Z2が単結合であることが特に好ましい。式1-1において、Raが炭素数1~10のアルキルまたは炭素数2~10のアルケニルであり、Rbが炭素数1~10のアルコキシであり、A1が1,4-シクロヘキシレンであり、そしてYが単結合または-CH22-であることが好ましい。式1-2において、Raが炭素数1~10のアルキルであり、Rbが炭素数1~10のアルキルまたは炭素数2~10のアルケニルであり、A2が1,4-シクロヘキシレンであり、そしてZ2が-OCH2-であることが好ましい。式1-2、式1-4、式1-5、式1-7、式1-8、および式1-9において、Z2が-CH2O-、-OCH2-、-CF2O-、または-OCF2-であることが好ましい。式1-3において、Raが炭素数1~10のアルキルまたは炭素数2~10のアルケニルであり、Rbが炭素数1~10のアルコキシであり、A1およびA11が共に1,4-シクロヘキシレンであり、そしてYおよびZ11が共に単結合であることが好ましい。式1-3において、Raが炭素数1~10のアルキルまたは炭素数2~10のアルケニルであり、Rbが炭素数1~10のアルコキシであり、A1およびA11が共に1,4-シクロヘキシレンであり、Yが-CH22-であり、そしてZ11が単結合であることが好ましい。式1-3において、Raが炭素数1~10のアルキルまたは炭素数2~10のアルケニルであり、Rbが炭素数1~10のアルコキシであり、A1が1,4-フェニレンであり、A11が1,4-シクロヘキシレンであり、そしてYおよびZ11が共に単結合であることが好ましい。式1-3において、Raが炭素数1~10のアルキルまたは炭素数2~10のアルケニルであり、Rbが炭素数1~10のアルコキシであり、A1およびA11が共に1,4-フェニレンであり、そしてYおよびZ11が共に単結合であることが好ましい。式1-4において、RaおよびRbが独立して炭素数1~10のアルキルまたは炭素数2~10のアルケニルであり、A1およびA2が共に1,4-フェニレンであり、そしてYおよびZ2が共に単結合であることが好ましい。式1-4において、RaおよびRbが独立して炭素数1~10のアルキルまたは炭素数2~10のアルケニルであり、A1が1,4-シクロヘキシレンであり、A2が1,4-フェニレンであり、そしてYおよびZ2が共に単結合であることが好ましい。式1-4において、RaおよびRbが独立して炭素数1~10のアルキルまたは炭素数2~10のアルケニルであり、A1が1,4-フェニレンであり、A2が1,4-シクロヘキシレンであり、YおよびZ2が共に単結合であることが好ましい。式1-5において、Raが炭素数1~10のアルキルであり、Rbが炭素数1~10のアルキルまたは炭素数2~10のアルケニルであり、A2およびA21が共に1,4-シクロヘキシレンであり、Z2が-OCH2-であり、そしてZ21が単結合であることが好ましい。式2-1、式2-3、式2-5、および式2-5~式2-7において、A1が1,4-シクロヘキシレンであることが好ましい。式2-1において、Raが炭素数1~10のアルキルまたは炭素数2~10のアルケニルであり、Rbが炭素数1~10のアルコキシであり、Wは-CH22-または-CH2O-であり、そしてA1が1,4-シクロヘキシレンであることが好ましい。式2-3においては、A1およびA11が1,4-シクロヘキシレンであり、そしてZ11が単結合であることが好ましい。式2-3において、Raが炭素数1~10のアルキルまたは炭素数2~10のアルケニルであり、Rbが炭素数1~10のアルコキシであり、Wは-CH22-または-CH2O-であり、A1およびA11が共に1,4-シクロヘキシレンであり、そしてZ11が単結合であることが好ましい。式2-6において、A1、A11およびA12がすべて1,4-シクロヘキシレンであり、Wは-CH22-または-CH2O-であり、Z11およびZ12が共に単結合であることが好ましい。次に本発明の液晶組成物について説明する。本発明の液晶組成物は化合物1および化合物2の少なくとも1つを含有し、そして少なくとも1つの光学活性化合物を含有してもよい組成物である。本発明の組成物は、化合物1および化合物2以外の液晶性化合物を含有することができる。化合物1および化合物2以外の好ましい液晶性化合物は、次の式3~式15のそれぞれで表される化合物からなる群から選択される化合物である。これらの式において、R1は炭素数1~10のアルキルである。このアルキルにおいて、末端に位置しない任意の-CH2-は-O-で置き換えられてもよく、任意の-CH22-は-CH=CH-で置き換えられてもよく、そして任意の水素はフッ素で置き換えられてもよい。X1はフッ素、塩素、-OCF3、-OCHF2、-CF3、-CHF2、-CH2F、-OCF2CHF2または-OCF2CHFCF3である。B1およびDは独立して1,4-シクロヘキシレン、1,4-フェニレン、1,3-ジオキサン-2,5-ジイル、または少なくとも1つの水素がフッ素で置き換えられた1,4-フェニレンである。Eは1,4-シクロヘキシレン、1,4-フェニレン、または少なくとも1つの水素がフッ素で置き換えられた1,4-フェニレンである。Z4およびZ5は独立して-CH22-、-CH24-、-COO-、-CF2O-、-OCF2-、-CH=CH-または単結合である。そして、L1およびL2は独立して水素またはフッ素である。これらの式において、R2およびR3は独立して炭素数1~10のアルキルである。このアルキルにおいて、任意の-CH2-は-O-で置き換えられてもよく、任意の-CH22-は-CH=CH-で置き換えられてもよく、そして任意の水素はフッ素で置き換えられてもよい。X2は-CNまたは-C≡C-CNである。Gは1,4-シクロヘキシレン、1,4-フェニレン、1,3-ジオキサン-2,5-ジイルまたはピリミジン-2,5-ジイルである。Jは1,4-シクロヘキシレン、1,4-フェニレン、ピリミジン-25-ジイル、または少なくとも1つの水素がフッ素で置き換えられた1,4-フェニレンである。Z6は-CH22-、-COO-、-CF2O-、-OCF2-、または単結合である。L3、L4およびL5は独立して水素またはフッ素である。そして、b、cおよびdは独立して0または1である。これらの式において、R4は炭素数1~10のアルキルであり、そしてR5はフッ素または炭素数1~10のアルキルである。これらのアルキルにおいて、末端に位置しない任意の-CH2-は-O-で置き換えられてもよく、任意の-CH22-は-CH=CH-で置き換えられてもよく、そして任意の水素はフッ素で置き換えられてもよい。MおよびP1は独立して1,4-シクロヘキシレン、1,4-フェニレンまたはデカヒドロ-2,6-ナフチレンである。Z7およびZ8は独立して-CH22-、-COO-または単結合である。そして、L6およびL7は独立して水素またはフッ素であり、L6とL7の少なくとも1つはフッ素である。これらの式において、R6およびR7は独立して炭素数1~10のアルキルである。このアルキルにおいて、末端に位置しない任意の-CH2-は-O-で置き換えられてもよく、任意の-CH22-は-CH=CH-で置き換えられてもよく、そして任意の水素はフッ素で置き換えられてもよい。Q、TおよびUは独立して1,4-シクロヘキシレン、1,4-フェニレン、ピリミジン-2、5-ジイル、または少なくとも1つの水素がフッ素で置き換えられた1,4-フェニレンである。そしてZ9およびZ10は独立して-C≡C-、-COO-、-CH22-、-CH=CH-、-CH2O-または単結合である。本発明における液晶組成物の最初の例は、化合物1および化合物2からなる群から選択される少なくとも1つの化合物と、化合物3、化合物4および化合物5からなる群から選択される少なくとも1つの化合物とを含有し、少なくとも1つの光学活性化合物を含有してもよい組成物である。本発明における液晶組成物の2番目の例は、化合物1および化合物2からなる群から選択される少なくとも1つの化合物と、化合物6-1、化合物6-2および化合物7からなる群から選択される少なくとも1つの化合物とを含有し、少なくとも1つの光学活性化合物を含有してもよい組成物である。本発明における液晶組成物の3番目の例は、化合物1および化合物2からなる群から選択される少なくとも1つの化合物と、式8~式12のそれぞれで表される化合物からなる群から選択される少なくとも1つの化合物とを含有し、少なくとも1つの光学活性化合物を含有してもよい組成物である。本発明における液晶組成物の4番目の例は、化合物1および化合物2からなる群から選択される少なくとも1つの化合物と、化合物13、化合物14および化合物15からなる群から選択される少なくとも1つの化合物とを含有し、少なくとも1つの光学活性化合物を含有してもよい組成物である。本発明における液晶組成物の5番目の例は、最初の例で示した化合物の組み合わせに加えて、化合物6-1、化合物6-2および化合物7からなる群から選択される少なくとも1つの化合物をさらに含有する組成物である。即ち、化合物1および化合物2からなる群から選択される少なくとも1つの化合物、化合物3、化合物4および化合物5からなる群から選択される少なくとも1つの化合物、並びに化合物6-1、化合物6-2および化合物7からなる群から選択される少なくとも1つの化合物を含有し、少なくとも1つの光学活性化合物を含有してもよい組成物である。本発明における液晶組成物の6番目の例は、最初の例で示した化合物の組み合わせに加えて、化合物13、化合物14および化合物15からなる群から選択される少なくとも1つの化合物を更に含有する組成物である。即ち、化合物1および化合物2からなる群から選択される少なくとも1つの化合物、化合物3、化合物4および化合物5からなる群から選択される少なくとも1つの化合物、並びに化合物13、化合物14および化合物15からなる群から選択される少なくとも1つの化合物を含有し、少なくとも1つの光学活性化合物を含有してもよい組成物である。本発明における液晶組成物の7番目の例は、2番目の例で示した化合物の組み合わせに加えて、化合物13、化合物14および化合物15からなる群から選択される少なくとも1つの化合物をさらに含有する組成物である。即ち、化合物1および化合物2からなる群から選択される少なくとも1つの化合物、化合物6-1、化合物6-2および化合物7からなる群から選択される少なくとも1つの化合物、並びに化合物13、化合物14および化合物15からなる群から選択される少なくとも1つの化合物を含有し、少なくとも1つの光学活性化合物を含有してもよい組成物である。なお、式3~式15において、複数の式に用いられた同一の記号は同一の意味を有してもよいし、異なる意味を有してもよい。同一の記号が異なる意味を有する場合の例は、式3のR1がアルキルであり、そして式4のR1がアルケニルである場合である。次に、本発明の化合物についてさらに説明する。本発明の化合物は、2-ジフルオロメチル-3-フルオロ-1,4-フェニレンまたは2-トリフルオロメチル-3-フルオロ-1,4-フェニレンを有する2環、3環または4環の化合物である。本発明の化合物は、素子が通常使用される条件下において物理的および化学的に極めて安定であり、そして他の液晶性化合物との相溶性がよい。本発明の化合物を含有する組成物は素子が通常使用される条件下で安定である。この組成物を低い温度で保管しても、この化合物が結晶またはスメクチック相として析出することがない。本発明の化合物は、液晶材料として必要な一般的物性、適切な光学異方性、そして適切な誘電率異方性を有する。末端基、環および結合基を適切に選択することによって、本発明の化合物の光学異方性、誘電率異方性などの物性を任意に調整することが可能である。末端基、環および結合基の種類が、本発明の化合物の物性に与える効果を以下に説明する。本発明の化合物は負の誘電率異方性を有する。置換基および結合基が適正に選択されれば、本発明の化合物は負に大きな誘電率異方性を示す。負で大きな誘電率異方性を有する化合物は、IPSあるいはVA用途の組成物のしきい値電圧を下げるために有用な成分である。RaまたはRbが直鎖の基であるときは液晶相の温度範囲が広くそして粘度が小さい。RaまたはRbが分岐鎖の基であるときは他の液晶性化合物との相溶性がよい。RaまたはRbが光学活性基である化合物は、キラルドーパントとして有用である。この化合物を組成物に添加することによって、素子に発生するリバースツイストドメインReversetwisteddomainを防止することができる。RaまたはRbが光学活性基でない化合物は組成物の成分として有用である。RaまたはRbがアルケニルであるとき、好ましい立体配置は二重結合の位置に依存する。好ましい立体配置を有するアルケニル化合物は、高い上限温度または液晶相の広い温度範囲を有する。A1、A11、A12、A2、A21およびA22の少なくとも2つが1,4-シクロヘキシレンであるときは、上限温度が高く、光学異方性が小さく、そして粘度が小さい。少なくとも1つの環が1,4-フェニレンであるときは、光学異方性が比較的大きく、そして配向秩序パラメーターorientationalorderparameterが大きい。少なくとも2つの環が1,4-フェニレンであるときは、光学異方性が大きく、液晶相の温度範囲が広く、そして上限温度が高い。Y、Z11、Z12、Z2、Z21およびZ22の少なくとも1つが単結合、-CH22-、-CF2O-、-OCF2-、-CH=CH-または-CF=CF-であるときは粘度が小さい。この結合基が単結合、-OCF2-、-CF2O-、-CH22-または-CH=CH-であるときは粘度がより小さい。この結合基が-CH=CH-であるときは液晶相の温度範囲が広く、そして弾性定数比K33/K11K33:ベンド弾性定数、K11:スプレイ弾性定数が大きい。Wが-CH22-、-CH2O-、-OCH2-、-CF2O-、-OCF2-、-CH=CH-または-CF=CF-であるときは粘度が小さい。この結合基が-CH22-、-CH2O-、-OCH2-、-OCF2-、-CF2O-または-CH=CH-であるときは粘度がより小さい。結合基が-CH=CH-であるときは液晶相の温度範囲が広く、そして弾性定数比K33/K11K33:ベンド弾性定数、K11:スプレイ弾性定数が大きい。この結合基が-CH2O-であるときは誘電率異方性が負でさらに大きい。A1およびA2の少なくとも1つがフッ素で置換されていてもよい1,4-フェニレンであり、かつこの環と直結する結合基Z1およびZ2が単結合である化合物は、誘電率異方性が負でさらに大きく、また同時に光学異方性が大きい。2環または3環である化合物1-1~化合物1-5、および化合物2-1~化合物2-5は粘度が小さい。3環または4環である化合物1-3~化合物1-9、および化合物1-3~化合物1-9は上限温度が高い。このように、末端基、環および結合基の種類、環の数を適当に選択することにより、目的の物性を有する化合物を得ることができる。従って、本発明の化合物、特に化合物1-1~化合物1-9および化合物2-1~化合物2-9は、IPS、VAなどの素子に用いられる組成物の成分として有用である。化合物1-1、化合物1-3、化合物1-4、および化合物1-6~化合物1-8においてZ1が-CH22-または-CH=CH-である化合物は、負に大きな誘電率異方性を示し、液晶相の温度範囲が広く、また粘度が小さい等、液晶材料として特に優れた物性バランスを示す。本発明の化合物は有機合成化学における手法を適切に組み合わせることにより合成することができる。出発物に目的の末端基、環および結合基を導入する方法は、オーガニックシンセシスOrganicSynthesesJohnWileySonsInc、オーガニックリアクションズOrganicReactionsJohnWileySonsInc、コンプリヘンシブオーガニックシンセシスComprehensiveOrganicSynthesisPergamonPress、新実験化学講座丸善などに記載されている。結合基を生成する方法の一例に関して、最初にスキームを示し、次に項I~項XIでスキームを説明する。このスキームにおいて、MSG1またはMSG2は少なくとも1つの環を有する1価の有機基である。スキームで用いた複数のMSG1またはMSG2は、同一であってもよいし、または異なってもよい。化合物1A~化合物1Kは、化合物1、化合物2、化合物1-1~化合物1-9、または化合物2-1~化合物2-9に相当する。I単結合の生成アリールホウ酸21と公知の方法で合成される化合物22とを、炭酸塩水溶液とテトラキストリフェニルホスフィンパラジウムのような触媒の存在下で反応させて化合物1Aを合成する。この化合物1Aは、公知の方法で合成される化合物23にn-ブチルリチウムを、次いで塩化亜鉛を反応させ、ジクロロビストリフェニルホスフィンパラジウムのような触媒の存在下で化合物22を反応させることによっても合成される。II-COO-と-OCO-の生成化合物23にn-ブチルリチウムを、続いて二酸化炭素を反応させてカルボン酸24を得る。化合物24と、公知の方法で合成されるフェノール25とをDDC1,3-ジシクロヘキシルカルボジイミドとDMAP4-ジメチルアミノピリジンの存在下で脱水させて-COO-を有する化合物1Bを合成する。この方法によって-OCO-を有する化合物も合成する。III-CF2O-と-OCF2-の生成化合物1Bをローソン試薬のような硫黄化剤で処理して化合物26を得る。化合物26をフッ化水素ピリジン錯体とNBSN-ブロモスクシンイミドでフッ素化し、-CF2O-を有する化合物1Cを合成するMKuroboshietalChemLett1992,827を参照。化合物1Cは化合物26をジエチルアミノサルファートリフルオリドDASTでフッ素化しても合成されるWHBunnelleetalJOrgChem199055768を参照。この方法によって-OCF2-を有する化合物も合成する。PeerKirschetalAnbewChemIntEd2001401480に記載の方法によってこれらの結合基を生成させることも可能である。IV-CH22CF2O-と-OCF2CH22-の生成化合物1Bの代わりに米国特許第4834905号公報、米国特許第4627933号公報開示の方法で合成されるプロピオン酸エステル誘導体27を用いて、項IIIの方法に従って化合物1Dを合成する。この方法によって-OCF2-CH22-を有する化合物も合成する。V-CH=CH-の生成化合物23をn-ブチルリチウムで処理した後、N,N-ジメチルホルムアミドDMFなどのホルムアミドと反応させてアルデヒド29を得る。公知の方法で合成されるホスホニウム塩30をカリウムtert-ブトキシドのような塩基で処理して発生させたリンイリドを、アルデヒド29に反応させて化合物1Eを合成する。反応条件によってはシス体が生成するので、必要に応じて公知の方法によりシス体をトランス体に異性化する。VI-CH22-CH=CH-と-CH=CH-CH22-の生成ホスホニウム塩30の代わりにホスホニウム塩31を用いて、項Vの方法に従って化合物1Fを合成する。反応条件によってはシス体が生成するので、必要に応じて公知の方法によりシス体をトランス体に異性化する。この方法によって-CH=CH-CH22-を有する化合物も合成する。VII-CH22-の生成化合物1Eをパラジウム/炭素のような触媒の存在下で水素化することにより、化合物1Gを合成する。VIII-CH24-の生成化合物1Fパラジウム炭素のような触媒の存在下で接触水素化して化合物1Hを合成する。IX-CF=CF-の生成化合物23をn-ブチルリチウムで処理したあと、テトラフルオロエチレンを反応させて化合物32を得る。化合物22をn-ブチルリチウムで処理したあと化合物32と反応させて化合物1Iを合成する。IX-CH2O-または-OCH2-の生成化合物29を水素化ホウ素ナトリウムなどの還元剤で還元して化合物33を得る。これを臭化水素酸などでハロゲン化して化合物34を得る。炭酸カリウムなどの存在下で、化合物34を化合物25と反応させて化合物1Jを合成する。X-CH23O-または-OCH23-の生成化合物34の代わりに化合物37を用いて、項IXの方法に従って化合物1Kを合成する。次に、式1においてXがジフルオロメチルである化合物を合成する方法の一例を下記のスキームに示す。これらの式における記号は式1における記号と同じ意味を有する。このことは以下に示されるスキームにおいても同様である。例えば、化合物39は特開昭58-126823号公報、特開昭58-121225号公報、特開昭59-016840号公報、または特開昭59-042329号公報に開示の方法で合成される3-フルオロベンゼン誘導体38にsec-ブチルリチウム、次いでジメチルホルムアミドまたはホルミルピペリジンを反応させて合成する。これらの反応は、好ましくはジエチルエーテルまたはテトラヒドロフラン等のエーテル系炭化水素などの溶媒中、-100°Cから室温までの間の温度で行う。化合物1は化合物39にDAST等のフッ素化剤を反応させることによって合成する。この反応はジクロロメタン等のハロゲン系炭化水素などの溶媒中、-100°Cから溶媒の沸点までの間の温度で行う。次に、n、pおよびqがすべて0であり、Rbがアルコキシである化合物45に関する合成法の一例を示す。これらの式において、Rは炭素数1~19のアルキルである。化合物41は、化合物40に順次水素化ナトリウムおよびクロロメチルメチルエーテルMOMClを反応させて合成する。これらの反応は、好ましくはテトラヒドロフランなどの溶媒中、-20°Cから溶媒の沸点までの間の温度で行う。化合物42は化合物41にsec-ブチルリチウム、次いでジメチルホルムアミドまたはホルミルピペリジンを反応させて合成する。これらの反応は、好ましくはジエチルエーテルまたはテトラヒドロフラン等のエーテル系炭化水素などの溶媒中、-100°Cから室温までの間の温度で行う。化合物43は化合物42にDAST等のフッ素化剤を反応させることによって合成する。この反応はジクロロメタン等のハロゲン系炭化水素などの溶媒中、-100°Cから溶媒の沸点までの間の温度で行う。化合物44は化合物43の脱保護にて合成する。この反応はエタノール等のアルコール中、2M塩酸等希塩酸を室温から溶媒の沸点までの間の温度で反応させることで行う。化合物45は化合物44のエーテル化反応で合成する。この反応は炭酸ナトリウム等の塩基の存在下、ジメチルホルムアミド等の溶媒中、化合物44にアルキルヨージド等ハロゲン化アルキルを室温から溶媒の沸点までの間の温度で反応させることにより行う。次に、n、pおよびqの合計が1以上であり、Z2が-OCO-、-OCF2-、-OCF2CH22-、-OCH2-、または-OCH23-である化合物46~化合物50に関する合成法の一例を示す。化合物46~50は、前記の結合基を生成する方法においてアルコールフェノール中間体の代わりに化合物44を使用することによりそれぞれ合成される。Y、Z11、Z12、Z2、Z21またはZ22が単結合であり、直結する環A1、A11、A12、A2、A21またはA22が1,4-フェニレンである化合物60および63は、上記の合成方法以外に以下の方法でも合成できる。化合物52は化合物51にn-ブチルリチウムを用いてリチオ化後、ホウ酸トリメチル等のホウ酸エステルを反応させ、さらに塩酸、硫酸等で加水分解して合成する。これらの反応は、好ましくはジエチルエーテルまたはテトラヒドロフラン等のエーテル系炭化水素などの溶媒中、-100°Cから室温までの間の温度で行う。化合物53は化合物52を過酸化水素水または過酢酸等の過酸化物を作用、酸化することで合成する。これらの反応は、好ましくはジエチルエーテルまたはテトラヒドロフラン等のエーテル系炭化水素、あるいは蟻酸、酢酸等のカルボン酸中において、-20°Cから溶媒の沸点までの間の温度で行う。化合物57は上記で説明した化合物40から化合物44を合成する反応ルートにおいて、化合物40の代わりに化合物53を使用し、同一の反応操作を適用することで合成する。化合物58は化合物57にピリジン、トリエチルアミン等の塩基の存在下、無水トリフルオロメタンスルホン酸Tf2Oを反応することにより合成する。これらの反応は、好ましくはジクロロメタン等のハロゲン系炭化水素などの溶媒中、-20°Cから室温までの間の温度で行う。化合物60は化合物58とホウ酸化合物59と反応させることによって合成する。これらの反応は、好ましくはトルエン等の芳香族系炭化水素、ジオキサン、エチレングリコールジメチルエーテル等のエーテル系炭化水素などの溶媒中、燐酸カリウム、炭酸カリウムなどの塩基の存在下、金属触媒を用いて室温から溶媒の沸点までの間の温度で行う。金属触媒としてはテトラキストリフェニルホスフィンパラジウム、ジクロロビストリフェニルホスフィンパラジウム、パラジウムカーボンなどが用いられる。化合物63は上記で説明した化合物57から化合物60を合成する反応ルートにおいて、化合物57および化合物59の代わりに化合物44および化合物62を使用し、同一の反応操作を適用することにより合成する。次に、式2においてXがトリフルオロメチルである化合物を合成する方法の一例を下記のスキームに示す。例えば、化合物64は特開昭58-126823号公報、特開昭58-121225号公報、特開昭59-016840号公報、または特開昭59-042329号公報に開示の方法で合成される3-フルオロベンゼン誘導体38にsec-ブチルリチウム、次いでヨウ素を反応させて合成する。これらの反応は、好ましくはジエチルエーテルまたはテトラヒドロフラン等のエーテル系炭化水素などの溶媒中、-100°Cから室温までの間の温度で行う。化合物1はJChemSocChemCommun1989705に記載のQingYunChen等の方法に従い、化合物64にヨウ化第1銅存在下でフルオロスルホニルジフルオロ酢酸メチルを反応させることによって合成する。この反応はジメチルホルムアミド、ジメチルスルホキシド等の非プロトン性極性溶媒中、60°Cから溶媒の沸点までの間の温度で行う。式2においてn、pおよびqが0であり、Rbがアルコキシであり、Wが-CH=CH-である化合物69およびWが-CH22-である化合物70の合成法の一例を下記のスキームに示す。化合物69および化合物70は式2-1、式2-3および式2-6に該当する。これらの式におけるRは炭素数1~19のアルキルである。例えば、化合物66は、Synlett1999No4389396に記載の化合物65にsec-ブチルリチウム、次いでN-ホルミルピペリジンを反応させて合成する。これらの反応は、好ましくはジエチルエーテルまたはテトラヒドロフラン等のエーテル系炭化水素などの溶媒中、-100°Cから室温までの間の温度で行う。化合物68は化合物66へGrignard試薬67を作用させたのち、得られるアルコール体をp-トルエンスルホン酸等の酸触媒存在下に脱水反応を行うことで合成する。さらに化合物69はN,N-ジメチルホルムアミド中フッ化セシウムあるいはテトラブチルアンモニウムフルオリドのTHF溶液を68に作用することで合成する。化合物70は、化合物69にPd/Cなどの触媒存在下、水素を付加させることによって合成することができる。式2において、n、pおよびqが0であり、Rbがアルコキシであり、Wが-CH2O-である化合物76の合成法の一例を下記のスキームに示す。化合物76は式2-1、式2-3および式2-6に該当する。これらの式におけるRは炭素数1~19のアルキルである。例えば、化合物71は、Synlett1999,No.4,389-396に記載の化合物65にsec-ブチルリチウム、次いで臭素を反応させて合成する。これらの反応は、好ましくはジエチルエーテルまたはテトラヒドロフラン等のエーテル系炭化水素などの溶媒中、-100°Cから室温までの間の温度で行う。さらに化合物72はN,N-ジメチルホルムアミド中フッ化セシウムあるいはテトラブチルアンモニウムフルオリドのTHF溶液を化合物71に作用することで合成する。化合物72にn-ブチルリチウム、次いでホウ酸ジメチルなどのホウ酸エステルを反応させて化合物73を合成する。化合物74は化合物73へ過酸化水素を作用させ合成する。化合物76は、化合物74へ塩基性条件下、化合物75などのハロゲン化物を作用させることにより合成することができる。次に式2において、n、pおよびqが0であり、Rbがアルコキシであり、Wが-COO-、-CF2O-、-CH22CF2O-または-CH23O-である化合物77~80に関する合成法の一例を示す。化合物77~化合物80は式2-1、式2-3および式2-6に該当する。これらの式におけるRは炭素数1~19のアルキルである。化合物77~80は、前記の結合基を生成する方法においてアルコールフェノール中間体の代わりに化合物74を使用することによりそれぞれ合成される。次に、本発明の組成物をさらに詳しく説明する。この組成物の成分は化合物1および化合物2、好ましくは化合物1-1~化合物1-9および化合物2-1~化合物2-9から選ばれた複数の化合物のみであってもよい。好ましい組成物は化合物1-1~化合物1-9および化合物2-1~化合物2-9から選択された少なくとも1つの化合物を1~99の割合で含有する。この組成物は化合物3~化合物15からなる群から選択される成分をも含有する。組成物を調製するときには、化合物1および化合物2の誘電率異方性の大きさを考慮して成分を選択する。誘電率異方性が負で中程度の大きさの値を示す化合物1および化合物2から選択される化合物を含有する好ましい組成物は次のとおりである。この好ましい組成物は化合物3、化合物4および化合物5からなる群から選択される少なくとも1つの化合物を含有する。別の好ましい組成物は、化合物6-1、化合物6-2および化合物7からなる群から選択される少なくとも1つの化合物を含有する。別の好ましい組成物は、これらの2群のそれぞれから選択される少なくとも2つの化合物を含有する。これらの組成物は、液晶相の温度範囲、粘度、光学異方性、誘電率異方性、しきい値電圧などを調整する目的で、化合物13、化合物14および化合物15からなる群から選択される少なくとも1つの化合物をさらに含有してもよい。これらの組成物は、物性をさらに調整する目的で、化合物8~化合物12からなる群から選択される少なくとも1つの化合物をさらに含有してもよい。これらの組成物は、AM-TN素子、STN素子などに適合させる目的で、その他の液晶性化合物、添加物などの化合物をさらに含有してもよい。別の好ましい組成物は化合物13、化合物14および化合物15からなる群から選択される少なくとも1つの化合物を含有する。この組成物は、物性をさらに調整する目的で、化合物8~化合物12からなる群から選択される少なくとも1つの化合物をさらに含有してもよい。この組成物は、AM-TN素子、STN素子などに適合させる目的で、その他の液晶性化合物、添加物などの化合物をさらに含有してもよい。誘電率異方性が負で大きい値を示す化合物1および化合物2から選択される化合物を含有する好ましい組成物は次のとおりである。好ましい組成物は化合物8~化合物13からなる群から選択される少なくとも1つの化合物を含有する。この組成物は、化合物13、化合物14および化合物15からなる群から選択される少なくとも1つの化合物をさらに含有してもよい。この組成物は、物性をさらに調整する目的で、化合物3~化合物7からなる群から選択される少なくとも1つの化合物をさらに含有してもよい。この組成物は、VA素子などに適合させる目的で、その他の液晶性化合物、添加物などの化合物をさらに含有してもよい。別の好ましい組成物は、化合物13、化合物14および化合物15からなる群から選択される少なくとも1つの化合物を含有する。この組成物は、化合物8~化合物12からなる群から選択される少なくとも1つの化合物をさらに含有してもよい。この組成物は、化合物3~化合物7からなる群から選択される少なくとも1つの化合物をさらに含有してもよい。この組成物はその他の液晶性化合物、添加物などの化合物をさらに含有してもよい。誘電率異方性が負で数値が小さい化合物1および化合物2から選択される化合物を含有する好ましい組成物は次のとおりである。好ましい組成物は化合物3、化合物4および化合物5からなる群から選択される少なくとも1つの化合物を含有する。別の好ましい組成物は、化合物6-1、化合物6-2および化合物7からなる群から選択される少なくとも1つの化合物を含有する。別の好ましい組成物は、このような2つのからなる群のそれぞれから選択された少なくとも2つの化合物を含有する。これらの組成物は、液晶相の温度範囲、粘度、光学異方性、誘電率異方性、しきい値電圧などを調整する目的で、化合物13、化合物14および化合物15からなる群から選択される少なくとも1つの化合物をさらに含有してもよい。この組成物は、物性をさらに調整する目的で、化合物8~化合物12からなる群から選択される少なくとも1つの化合物をさらに含有してもよい。この組成物は、AM-TN素子、STN素子などに適合させる目的で、その他の液晶性化合物、添加物などの化合物をさらに含有してもよい。別の好ましい組成物は、化合物8~化合物12からなる群から選択される少なくとも1つの化合物を含有する。この組成物は、化合物13、化合物14および化合物15からなる群から選択される少なくとも1つの化合物をさらに含有してもよい。この組成物は、物性をさらに調整する目的で、化合物3~化合物7からなる群から選択される少なくとも1つの化合物をさらに含有してもよい。この組成物は、VA素子などに適合させる目的で、その他の液晶性化合物、添加物などの化合物をさらに含有してもよい。化合物3、化合物4および化合物5は、誘電率異方性が正で大きいので、AM-TN素子用の組成物に主として用いられる。この組成物において、これらの化合物の量は1~99である。好ましい量は10~97である。より好ましい量は40~95である。この組成物に化合物13、化合物14または化合物15をさらに添加する場合、この化合物の好ましい量は60以下である。より好ましい量は40以下である。化合物6-1、化合物6-2および化合物7は、誘電率異方性が正で非常に大きいので、STN素子用の組成物に主として用いられる。この組成物において、これらの化合物の量は1~99である。好ましい量は10~97である。より好ましい量は40~95である。この組成物に化合物13、化合物14または化合物15をさらに添加する場合、この化合物の好ましい量は60以下である。より好ましい量は40以下である。化合物8~化合物12は、誘電率異方性が負であるので、VA素子用の組成物に主として用いられる。これらの化合物の好ましい量は80以下である。より好ましい量は40~80である。この組成物に化合物13、化合物14または化合物15をさらに添加する場合、この化合物の好ましい量は60以下である。より好ましい量は40以下である。化合物13、化合物14および化合物15の誘電率異方性は小さい。化合物13は粘度または光学異方性を調整する目的で主に使用される。化合物14および化合物15は上限温度を上げて液晶相の温度範囲を広げる、または光学異方性を調整する目的で使用される。化合物13、化合物14および化合物15の量を増加させると組成物のしきい値電圧が高くなり、粘度が小さくなる。したがって、組成物のしきい値電圧の要求値を満たすかぎり多量に使用してもよい。化合物3~化合物15の好ましい例は、化合物3-1~化合物3-9、化合物4-1~化合物4-97、化合物5-1~化合物5-33、化合物6-1~化合物6-56、化合物7-1~化合物7-3、化合物8-1~化合物8-4、化合物9-1~化合物9-6、化合物10-1~化合物10-4、化合物11-1、化合物12-1、化合物13-1~化合物13-14、化合物14-1~化合物14-31、および化合物15-1~化合物15-6である。これらの化合物における記号は、化合物3~化合物15におけるそれぞれの記号と同一の意味を有する。本発明の組成物は公知の方法によって調製される。例えば、成分である化合物を混合し、加熱によって互いに溶解させる。組成物に適当な添加物を加えて組成物の物性を調整してもよい。このような添加物は当業者によく知られている。メロシアニン、スチリル、アゾ、アゾメチン、アゾキシ、キノフタロン、アントラキノン、テトラジンなどの化合物である二色性色素を添加してGH素子用の組成物を調製してもよい。一方、液晶のらせん構造を誘起して必要なねじれ角を与える目的でキラルドーパントが添加される。キラルドーパントの例は下記の光学活性化合物Op-1~Op-13である。キラルドーパントを組成物に添加してねじれのピッチを調整するとき、TN素子およびTN-TFT素子用の好ましいピッチは40~200μmの範囲である:STN素子用の好ましいピッチは6~20μmの範囲である:BTN素子用の好ましいピッチは1.5~4μmの範囲である:PC素子用の組成物にはキラルドーパントを比較的多量に添加する。ピッチの温度依存性を調整する目的で少なくとも2つのキラルドーパントを添加してもよい。本発明の組成物は、PC、TN、STN、BTN,ECB、OCB、IPS、VAなどの素子に使用できる。これらの素子は駆動方式がPMであってもよいし、またはAMであってもよい。この組成物をマイクロカプセル化して作製したNCAPnematiccurvilinearalignedphase素子や、組成物中に三次元の網目状高分子を形成させたPDpolymerdispersed素子、例えばPNpolymernetwork素子にも使用できる。次に、実施例により本発明をさらに詳しく説明する。本発明はこれらの実施例によって制限されない。No.1などの化合物番号は、実施例10において表で示した化合物のそれと対応する。得られる化合物は核磁気共鳴分析スペクトル、質量スペクトルなどで同定する。核磁気共鳴分析スペクトルにおいて、sはシングレット、dはダブレット、tはトリプレット、qはカルテット、mはマルチプレットである。化合物の量百分率は組成物の全重量に基づいた重量である。物性値の測定は、日本電子機械工業規格StandardofElectronicIndustriesAssociationofJapan、EIAJED-2521Aに記載された方法、またはこれを修飾した方法に従う。成分または液晶性化合物の割合百分率は、液晶性化合物の全重量に基づいた重量百分率重量である。組成物は、液晶性化合物などの成分の重量を測定してから混合することによって調製される。したがって、成分の重量を算出するのは容易である。しかし、組成物をガスクロマト分析することによって成分の割合を正確に算出するのは容易でない。補正係数が液晶性化合物の種類に依存するからである。幸いなことに補正係数はほぼ1である。さらに、成分化合物における1重量の差異が組成物の特性に与える影響は小さい。したがって、本発明においてはガスクロマトグラフにおける成分ピークの面積比を成分化合物の重量と見なすことができる。つまり、ガスクロマト分析の結果ピークの面積比は、補正することなしに液晶性化合物の重量と等価であると考えてよいのである。特性値の測定において、化合物単体をそのまま試料として用いる場合、化合物を母液晶に混合し試料として用いる場合、そして組成物をそのまま試料として用いる場合の3通りの方法がある。化合物を母液晶に混合する場合は、次の方法をとる。15重量の化合物および85重量の母液晶を混合することによって試料を調製した。測定によって得られた値から外挿法よって化合物の特性値を算出した。外挿値=試料の測定値-0.85×母液晶の測定値/0.15。この割合でスメクチック相または結晶が25°Cで析出するときは、化合物と母液晶の割合を10重量:90重量、5重量:95重量、1重量:99重量の順に変更した。測定で得られた値のうち、化合物単体をそのまま試料として用い得られた値と、組成物をそのまま試料として用いて得られた値は、そのままの値を実験データとして記載する。化合物を母液晶に混合し試料として用い得られた値は、そのままの値を実験データとして記載する場合もあるし、外挿法で得られた値を記載する場合もある。化合物を母液晶に混合し試料として用いる場合、その母液晶は複数存在する。母液晶の一例は母液晶Aである。母液晶Aの組成は、次のとおりである。母液晶A:[液晶相の転移温度°C]次のいずれかの方法で測定した。1偏光顕微鏡を備えた融点測定装置のホットプレートメトラー社FP-52型ホットステージに試料を置き、1°C/分の速度で加熱した。試料が相変化したときの温度を測定した。2パーキンエルマー社製の走査熱量計DSC-7システムを用いて、3°C/分速度で測定した。[液晶相の同定および相系列の表記]結晶はCと表した。結晶の区別がつく場合は、それぞれC1またはC2と表した。スメクチック相はSと表した。液体アイソトロピックはIsoと表した。ネマチック相はNと表した。スメクチック相の中で、スメクチックB相、スメクチックC相またはスメクチックA相の区別がつく場合は、それぞれSB、SCまたはSAと表した。転移温度の表記として、C92.9N196.9Isoとは、結晶からネマチック相への転移温度CNが92.9°Cであり、ネマチック相から液体への転移温度NIが196.9°Cであることを示す。他の表記も同様である。[ネマチック相の上限温度NI;°C]偏光顕微鏡を備えた融点測定装置のホットプレートに試料を置き、1°C/分の速度で加熱する。試料の一部がネマチック相から等方性液体に変化したときの温度を測定する。ネマチック相の上限温度を上限温度と略すことがある。[ネマチック相の下限温度TC;°C]ネマチック相を有する試料を0°C、-10°C、-20°C、-30°C、および-40°Cのフリーザー中に10日間保管したあと、液晶相を観察する。例えば、試料が-20°Cではネマチック相のままであり、-30°Cでは結晶またはスメクチック相に変化したとき、TCを<-20°Cと記載する。ネマチック相の下限温度を下限温度と略すことがある。[化合物の相溶性]類似の構造を有する幾つかの化合物を混合してネマチック相を有する母液晶を調製する。測定する化合物とこの母液晶とを混合した組成物を得る。混合する割合の一例は、15の化合物と85の母液晶である。この組成物を-20°C、-30°Cのような低い温度で30日間保管する。この組成物の一部が結晶またはスメクチック相に変化したか否かを観察する。必要に応じて混合する割合と保管温度とを変更する。このようにして測定した結果から、結晶またはスメクチック相が析出する条件および結晶またはスメクチック相が析出しない条件を求める。これらの条件が相溶性の尺度である。[粘度η;20°Cで測定;mPas]粘度の測定にはE型粘度計を用いる。[光学異方性屈折率異方性;Δn;25°Cで測定]測定は、波長589nmの光を用い、接眼鏡に偏光板を取り付けたアッベ屈折計により行なった。主プリズムの表面を一方向にラビングしたあと、試料を主プリズムに滴下した。屈折率n∥は偏光の方向がラビングの方向と平行であるときに測定した。屈折率n⊥は偏光の方向がラビングの方向と垂直であるときに測定した。光学異方性の値は、Δn=n∥-n⊥、の式から計算した。[誘電率異方性Δε;25°Cで測定]1誘電率異方性が正である試料:2枚のガラス基板の間隔セルギャップが9μmであり、そしてツイスト角が80度であるTN素子に試料を入れた。この素子にサイン波10V、1kHzを印加し、2秒後に液晶分子の長軸方向における誘電率ε∥を測定した。この素子にサイン波0.5V、1kHzを印加し、2秒後に液晶分子の短軸方向における誘電率ε⊥を測定した。誘電率異方性の値は、Δε=ε∥-ε⊥、の式から計算した。2誘電率異方性が負である試料:2枚のガラス基板の間隔セルギャップが20μmであるVA素子に試料を入れた。この素子にサイン波0.5V、1kHzを印加し、2秒後に液晶分子の長軸方向における誘電率ε∥を測定した。2枚のガラス基板の間隔セルギャップが9μmであり、ツイスト角が80度であるTN素子に試料を入れた。この素子にサイン波0.5V、1kHzを印加し、2秒後に液晶分子の短軸方向における誘電率ε⊥を測定した。誘電率異方性の値は、Δε=ε∥-ε⊥、の式から計算した。[しきい値電圧Vth;25°Cで測定;V]1誘電率異方性が正である組成物2枚のガラス基板の間隔ギャップが0.5/Δnμmであり、ツイスト角が80度である、ノーマリーホワイトモードnormallywhitemodeの液晶表示素子に試料を入れる。Δnは上記の方法で測定した光学異方性の値である。この素子に周波数が32Hzである矩形波を印加する。矩形波の電圧を上昇させ、素子を通過する光の透過率が90になったときの電圧の値を測定する。2誘電率異方性が負である組成物2枚のガラス基板の間隔ギャップが約9μmであり、ホメオトロピック配向に処理したノーマリーブラックモードnormallyblackmodeの液晶表示素子に試料を入れる。この素子に周波数が32Hzである矩形波を印加する。矩形波の電圧を上昇させ、素子を通過する光の透過率10になったときの電圧の値を測定する。[プロトン核磁気共鳴分析法1H-NMR]測定は、DRX-500ブルカーバイオスピン株製を用いた。CDCl3など重水素化されたサンプルが可溶な溶媒に溶解させた溶液を、室温にて核磁気共鳴装置を用いて測定した。なお、δ値のゼロ点の基準物0質にはテトラメチルシランTMSを用いた。[ガスクロマトグラムGC分析]測定には島津製作所製のGC-14B型ガスクロマトグラフを用いた。キャリアーガスはヘリウム2ml/分である。試料気化室を280°Cに、検出器FIDを300°Cに設定した。成分化合物の分離には、AgilentTechnologiesInc製のキャピラリカラムDB-1長さ30m、内径0.32mm、膜厚0.25μm;固定液相はジメチルポリシロキサン;無極性を用いた。このカラムは、200°Cで2分間保持したあと、5°C/分の割合で280°Cまで昇温した。試料はアセトン溶液0.1重量に調製したあと、その1μlを試料気化室に注入した。記録計は島津製作所製のC-R5A型Chromatopac、またはその同等品である。得られたガスクロマトグラムは、成分化合物に対応するピークの保持時間およびピークの面積を示した。試料を希釈するための溶媒は、クロロホルム、ヘキサンなどを用いてもよい。成分化合物を分離するために、次のキャピラリカラムを用いてもよい。AgilentTechnologiesInc製のHP-1長さ30m、内径0.32mm、膜厚0.25μm、RestekCorporation製のRtx-1長さ30m、内径0.32mm、膜厚0.25μm、SGEInternationalPtyLtd製のBP-1長さ30m、内径0.32mm、膜厚0.25μm。化合物ピークの重なりを防ぐ目的で島津製作所製のキャピラリーカラムCBP1-M50-025長さ50m、内径0.25mm、膜厚0.25μmを用いてもよい。ガスクロマトグラムにおけるピークの面積比は成分化合物の割合に相当する。成分化合物の重量は各ピークの面積比と完全には同一ではない。しかし、本発明においては、これらのキャピラリカラムを用いるときは、成分化合物の重量は各ピークの面積比と同一であると見なしてよい。成分化合物における補正係数に大きな差異がないからである。4-4-プロピルシクロヘキシルシクロヘキシル-2-フルオロ-3-ジフルオロメチル-エトキシベンゼン化合物No.1-3-1の合成第1工程乾燥させた削り状マグネシウムに2-フルオロ-4-エトキシブロモベンゼンのTHF溶液を40~60°Cにて滴下する。この溶液に4-プロピルシクロヘキシルシクロヘキサノンのTHF溶液を40~60°Cにて滴下し、さらに2時間攪拌する。反応混合物を飽和塩化アンモニウム水に注ぎ、トルエンで抽出する。有機層を水、飽和食塩水で順次洗浄し、無水硫酸マグネシウムで乾燥した後、減圧下に濃縮する。得られる粗製の1-ヒドロキシ-4-4-プロピルシクロヘキシルシクロヘキシル-2-フルオロエトキシベンゼンを精製することなく第2工程に用いる。第2工程第1工程で得られる粗製の1-ヒドロキシ-4-4-プロピルシクロヘキシルシクロヘキシル-2-フルオロエトキシベンゼンをトルエンに溶解する。p-トルエンスルホン酸一水和物を加え、ディーンスターク装置を用いて脱水しながら2時間加熱還流する。反応混合物を飽和重曹水に注ぎ、トルエンで抽出する。有機層を水、飽和食塩水で順次洗浄し、無水硫酸マグネシウムで乾燥した後、減圧下に濃縮する。残さをシリカゲルカラムクロマトグラフィーにて精製し、4-4-プロピルシクロヘキシルシクロヘキセニル-2-フルオロエトキシベンゼンを得る。第3工程第2工程で得られる4-4-プロピルシクロヘキシルシクロヘキセニル-2-フルオロエトキシベンゼンをトルエン-ソルミックス混合溶媒に溶解する。この溶液に窒素雰囲気下にてラネーニッケル触媒を加え、常温常圧にて2日間水素添加反応を行う。反応終了後、触媒を濾過により除去する。濾液を減圧下に濃縮し、残さをシリカゲルカラムクロマトグラフィーにて精製し、4-4-プロピルシクロヘキシルシクロヘキシル-2-フルオロエトキシベンゼンを得る。このものをさらに再結晶繰り返すことにより精製し、純粋な4-4-プロピルシクロヘキシルシクロヘキシル-2-フルオロエトキシベンゼンを得る。第4工程第3工程で得られる4-4-プロピルシクロヘキシルシクロヘキシル-2-フルオロエトキシベンゼンをテロラヒドロフランに溶解し窒素雰囲気下にてアセトン-ドライアイス冷媒下で-70°Cまで冷却する。この溶液に窒素雰囲気下にてsec-ブチルリチウムシクロヘキサン、n-ヘキサン溶液を滴下し、滴下後-65°C以下にて2時間攪拌する。次いでジメチルホルムアミドを-65°Cにて滴下し、滴下後2時間攪拌する。反応混合物を飽和塩化アンモニウム水に注ぎ、ヘキサンで抽出する。有機層を水、飽和食塩水で順次洗浄し、無水硫酸マグネシウムで乾燥した後、減圧下に濃縮し、残さをシリカゲルカラムクロマトグラフィーにて精製し、4-4-プロピルシクロヘキシルシクロヘキシル-2-フルオロ-3-ホルミルエトキシベンゼンを得る。第5工程第4工程で得られる4-4-プロピルシクロヘキシルシクロヘキシル-2-フルオロ-3-ホルミルエトキシベンゼンをジクロロメタンに溶解し窒素雰囲気下にて0°Cまで冷却後、ジエチルアミノサルファートリフオリドDASTを添加し、さらに室温で20時間攪拌する。この溶液を炭酸水素ナトリウム水溶液に注ぎ、ヘプタンで抽出する。有機層を水、飽和食塩水で順次洗浄し、無水硫酸マグネシウムで乾燥した後、減圧下に濃縮し、残さをシリカゲルカラムクロマトグラフィーにて精製し、4-4-プロピルシクロヘキシルシクロヘキシル-2-フルオロ-3-ジフルオロメチル-エトキシベンゼンを得る。このものをさらに再結晶繰り返すことにより精製し、純粋な4-4-プロピルシクロヘキシルシクロヘキシル-2-フルオロ-3-ジフルオロメチル-エトキシベンゼンを得る。4-4-プロピルシクロヘキシルフェニル-2-フルオロ-3-ジフルオロメチル-エトキシベンゼン化合物No.1-3-5の合成第1工程乾燥させた削り状マグネシウム3.03g124.8mmolに攪拌しながら3-フルオロ-4-エトキシブロモベンゼン22.8g104mmolのTHF溶液100mlを40~60°Cにて滴下し、滴下後1時間加熱還流した。この溶液を冷媒にて-70°Cまで冷却し、攪拌しながらホウ酸トリメチル16ml135.2mmolのTHF溶液THF70mlを滴下した。-70°Cで3時間攪拌した後、さらに室温にて20時間攪拌後、反応液を5°Cまで冷却し、6M塩酸50mlを添加した。有機層を分離後、水層を酢酸エチル100mlで抽出し、前記有機層を混合後、水、飽和食塩水で順次洗浄し、無水硫酸マグネシウムで乾燥した後、減圧下で濃縮し、粗製の3-フルオロ-4-エトキシフェニルボロン酸を22.3g得た。得られたホウ酸誘導体は精製することなく第2工程に用いた。第2工程第1工程で得られた粗製の3-フルオロ-4-エトキシフェニルボロン酸22.3gをテトラヒドロフラン200mlに溶解し、温浴で35°C付近に保ちながら30過酸化水素水23.6g208mmolを添加した。添加後反応液を室温にて24時間攪拌した後、反応液を水300mlに投入し、次いで亜硫酸水素ナトリウムを添加し、室温で1時間攪拌した。反応液は酢酸エチル300mlで抽出し、抽出層を水、飽和食塩水で順次洗浄し、無水硫酸マグネシウムで乾燥した後、減圧下に濃縮した。濃縮残さは酢酸エチル/ヘプタンの混合溶媒を溶離液としたシリカゲルカラムクロマトグラフィーにて精製し、3-フルオロ-4-エトキシフェノール17.6g113mmolを得た。第3工程窒素雰囲気下、水素化ナトリウム5.2g130.8mmolのTHF170ml懸濁液に第2工程で得た3-フルオロ-4-エトキシフェノール17.1g109mmolを5~10°Cの間で滴下し、同温度で30分間攪拌した。次いでクロロメチルメチルエーテル9.9ml130.8mmolのTHF10ml溶液を5~10°Cの間で滴下し、滴下後室温にて2時間攪拌した。反応液を氷水に投入後、ヘプタン300mlで抽出し、抽出層を水、飽和食塩水で順次洗浄し、無水硫酸マグネシウムで乾燥した後、減圧下に濃縮した。濃縮残さは酢酸エチル/ヘプタンの混合溶媒を溶離液としたシリカゲルカラムクロマトグラフィーにて精製し、3-フルオロ-4-エトキシフェニル=メトキシメチルエーテル16.5gを得た。第4工程第3工程で得た3-フルオロ-4-エトキシフェニル=メトキシメチルエーテル16g79.9mmolをテロラヒドロフラン160mlに溶解し窒素雰囲気下、アセトン-ドライアイス冷媒下で-70°Cまで冷却した。この溶液に窒素雰囲気下にてsec-ブチルリチウム0.99M、シクロヘキサン、n-ヘキサン溶液89ml87.9mmolを滴下し、滴下後-70°Cにて1時間攪拌した。次いでジメチルホルムアミド6.8ml87.9mmolを-70°Cにて滴下し、滴下後同温度で2時間攪拌した。反応混合物を飽和塩化アンモニウム水に注ぎ、ヘキサン300mlで抽出した。有機層を水、飽和食塩水で順次洗浄し、無水硫酸マグネシウムで乾燥した後、減圧下に濃縮し、得られた残さを酢酸エチル/ヘプタンの混合溶媒を溶離液としたシリカゲルカラムクロマトグラフィーにて精製し、2-ホルミル-3-フルオロ-4-エトキシフェニル=メトキシメチルエーテル16.5gを得た。第5工程第4工程で得た2-ホルミル-3-フルオロ-4-エトキシフェニル=メトキシメチルエーテル8g35mmolをジクロロメタン80mlに溶解し窒素雰囲気下にて0°Cまで冷却後、ジエチルアミノサルファートリフオリドDAST9.5ml71.8mmolを添加し、さらに室温で20時間攪拌した。この溶液を炭酸水素ナトリウム水溶液に注ぎ、ヘプタン200mlで抽出した。有機層を水、飽和食塩水で順次洗浄し、無水硫酸マグネシウムで乾燥した後、減圧下に濃縮し、残さを酢酸エチル/ヘプタンの混合溶媒を展開溶媒としたシリカゲルカラムクロマトグラフィーにて精製し、を得る。このものをさらに再結晶繰り返すことにより精製し、2-ジフルオロメチル-3-フルオロ-4-エトキシフェニル=メトキシメチルエーテル7.6gを得た。第6工程第5工程で得た2-ジフルオロメチル-3-フルオロ-4-エトキシフェニル=メトキシメチルエーテル7.5g30mmolをエタノール30mlに溶解し室温にて攪拌しながら2M塩酸30ml60mmolを添加し、添加後2時間加熱還流した。反応液を水に投入し、酢酸エチル150mlで抽出し、有機層を水、飽和食塩水で順次洗浄し、無水硫酸マグネシウムで乾燥した後、減圧下に濃縮した。残さは酢酸エチル/ヘプタンの混合溶媒を溶離液としたシリカゲルカラムクロマトグラフィーにて精製し2-ジフルオロメチル-3-フルオロ-4-エトキシフェノール6.0gを得た。第7工程第6工程で得た2-ジフルオロメチル-3-フルオロ-4-エトキシフェノール2.5g12mmolおよびピリジン2mlをジクロロメタン50mlに溶解し窒素雰囲気5~10°Cにて無水トリフルオロメタンスルホン酸2.6ml15.6mmolを添加し、1.5時間同温度で攪拌した。反応混合物を炭酸水素ナトリウム水溶液に投入しジクロロメタン100mlで抽出した。有機層を水、飽和食塩水で順次洗浄し、無水硫酸マグネシウムで乾燥した後、減圧下に濃縮し粗製のトリフラート誘導体を得た。得られた粗製のトリフラート誘導体5.5gは4-プロピルシクロヘキシルフェニルホウ酸3.2g13.2mmol、臭化カリウム1.6g13.2mmol、燐酸カリウム5.1g24mmol、ジオキサン50mlおよびカップリング触媒としてテトラキストリフェニルホスフィンパラジウム0.4g0.3mmolと混合し5時間加熱還流した。反応混合物を水へ投入しトルエン100mlで抽出後、有機層を水、飽和食塩水で順次洗浄し、無水硫酸マグネシウムで乾燥した後、減圧下に濃縮した。濃縮残さは酢酸エチル/ヘプタンの混合溶媒を溶離液としたシリカゲルカラムクロマトグラフィーにて精製し、さらにヘプタン/エタノールの混合溶媒から再結晶を繰り返すことにより精製し、純粋な4-4-プロピルシクロヘキシルフェニル-2-フルオロ-3-ジフルオロメチル-エトキシベンゼンを得た。尚、この化合物の融点は82.2°Cであった。4-4-プロピルシクロヘキシルメチル=2-フルオロ-3-ジフルオロメチル-4-メチルフェニルエーテル化合物No.1-2-8の合成第1工程窒素雰囲気下、水素化ナトリウムのTHF懸濁液に2-フルオロ-4-メチルフェノールを5°C付近で滴下し、同温度で30分間攪拌する。次いでクロロメチルメチルエーテルのTHF溶液を5°C付近で滴下し、滴下後室温にて2時間攪拌する。反応液を氷水に投入後、ヘプタンで抽出し、抽出層を水、飽和食塩水で順次洗浄し、無水硫酸マグネシウムで乾燥した後、減圧下に濃縮する。得られる濃縮残さをシリカゲルカラムクロマトグラフィーにて精製し、2-フルオロ-4-メチルフェニル=メトキシメチルエーテルを得る。第2工程第1工程で得られる2-フルオロ-4-メチルフェニル=メトキシメチルエーテルをテロラヒドロフランに溶解し窒素雰囲気下、アセトン-ドライアイス冷媒下で-70°Cまで冷却する。この溶液に窒素雰囲気下にてsec-ブチルリチウムを滴下し、滴下後-70°Cにて1時間攪拌する。次いでジメチルホルムアミドを-70°Cにて滴下し、滴下後同温度で2時間攪拌する。反応混合物を飽和塩化アンモニウム水に注ぎ、ヘキサンで抽出し、有機層を水、飽和食塩水で順次洗浄し、無水硫酸マグネシウムで乾燥した後、減圧下に濃縮する。得られる残さをシリカゲルカラムクロマトグラフィーにて精製し、2-フルオロ-3-ホルミル-4-メチルフェニル=メトキシメチルエーテルを得る。第3工程第2工程で得られる2-フルオロ-3-ホルミル-4-メチルフェニル=メトキシメチルエーテルをジクロロメタンに溶解し窒素雰囲気下にて0°Cまで冷却後、ジエチルアミノサルファートリフオリドDASTを添加し、さらに室温で20時間攪拌する。この溶液を炭酸水素ナトリウム水溶液に注ぎ、ヘプタンで抽出し、有機層を水、飽和食塩水で順次洗浄し、無水硫酸マグネシウムで乾燥した後、減圧下に濃縮する。濃縮残さをシリカゲルカラムクロマトグラフィーにて精製し、2-フルオロ-3-ジフルオロメチル-4-メチルフェニル=メトキシメチルエーテルを得る。第4工程第3工程で得られる2-フルオロ-3-ジフルオロメチル-4-メチルフェニル=メトキシメチルエーテルをエタノールに溶解し室温にて攪拌しながら2M塩酸を添加し、添加後2時間加熱還流する。反応液を水に投入し、酢酸エチルで抽出し、有機層を水、飽和食塩水で順次洗浄し、無水硫酸マグネシウムで乾燥した後、減圧下に濃縮する。残さはシリカゲルカラムクロマトグラフィーにて精製し2-フルオロ-3-ジフルオロメチル-4-メチルフェノールを得る。第5工程第4工程で得られる2-フルオロ-3-ジフルオロメチル-4-メチルフェノールを窒素雰囲気下、4-プロピルシクロヘキシルヨードメタンおよび炭酸カリウムと共にDMF中混合し100°Cにて8時間加熱攪拌する。反応混合物を水に投入しトルエンで抽出し、有機層を水、飽和食塩水で順次洗浄し、無水硫酸マグネシウムで乾燥した後、減圧下に濃縮する。濃縮残さをシリカゲルカラムクロマトグラフィーにて精製し、さらに再結晶を繰り返すことにより精製し、純粋な4-4-プロピルシクロヘキシルメチル=2-フルオロ-3-ジフルオロメチル-4-メチルフェニルエーテルを得る。4-ペンチル-2’-ジフルオロメチル-3’-フルオロ-4-エチルターフェニル化合物No.1-4-6の合成第1工程4-エチルフェニルホウ酸をトルエン/エタノールの混合溶媒中、3-フルオロ-4-ヨードアニソール、炭酸カリウムおよびカップリング触媒としてテトラキストリフェニルホスフィンパラジウムと混合し8時間加熱還流する。反応混合物を水へ投入しトルエン100mlで抽出し、有機層を水、飽和食塩水で順次洗浄し、無水硫酸マグネシウムで乾燥した後、減圧下に濃縮する。濃縮残さはシリカゲルカラムクロマトグラフィーにて精製し、さらに再結晶を繰り返すことにより精製し、純粋な3-フルオロ-4-4-エチルフェニルアニソールを得る。第2工程第1工程で得られる3-フルオロ-4-4-エチルフェニルアニソールをジクロロメタンに溶解し、冷媒下-60°Cまで冷却後、三臭化ホウ素を滴下する。滴下後2時間同温度で攪拌し、さらに室温にて8時間攪拌する。反応混合物を水へ投入しジクロロメタン層を分離し、ジクロロメタン層を水、飽和食塩水で順次洗浄し、無水硫酸マグネシウムで乾燥した後、減圧下に濃縮する。濃縮残さはシリカゲルカラムクロマトグラフィーにて精製し3-フルオロ-4-4-エチルフェニルフェノールを得る。第3工程窒素雰囲気下、水素化ナトリウムのTHF懸濁液に第2工程で得られる3-フルオロ-4-4-エチルフェニルフェノールを5°C付近で滴下し、同温度で30分間攪拌する。次いでクロロメチルメチルエーテルのTHF溶液を5°C付近で滴下し、滴下後室温にて2時間攪拌する。反応液を氷水に投入後、ヘプタンで抽出し、抽出層を水、飽和食塩水で順次洗浄し、無水硫酸マグネシウムで乾燥した後、減圧下に濃縮する。得られる濃縮残さをシリカゲルカラムクロマトグラフィーにて精製し、3-フルオロ-4-4-エチルフェニルフェニル=メトキシメチルエーテルを得る。第4工程第3工程で得られる3-フルオロ-4-4-エチルフェニルフェニル=メトキシメチルエーテルをテロラヒドロフランに溶解し窒素雰囲気下、アセトン-ドライアイス冷媒下で-70°Cまで冷却する。この溶液に窒素雰囲気下にてsec-ブチルリチウムを滴下し、滴下後-70°Cにて1時間攪拌する。次いでジメチルホルムアミドを-70°Cにて滴下し、滴下後同温度で2時間攪拌する。反応混合物を飽和塩化アンモニウム水に注ぎ、ヘキサンで抽出し、有機層を水、飽和食塩水で順次洗浄し、無水硫酸マグネシウムで乾燥した後、減圧下に濃縮する。得られる残さをシリカゲルカラムクロマトグラフィーにて精製し、2-ホルミル-3-フルオロ-4-4-エチルフェニルフェニル=メトキシメチルエーテルを得る。第5工程第4工程で得られる2-ホルミル-3-フルオロ-4-4-エチルフェニルフェニル=メトキシメチルエーテルをジクロロメタンに溶解し窒素雰囲気下にて0°Cまで冷却後、ジエチルアミノサルファートリフオリドDASTを添加し、さらに室温で20時間攪拌する。この溶液を炭酸水素ナトリウム水溶液に注ぎ、ヘプタンで抽出し、有機層を水、飽和食塩水で順次洗浄し、無水硫酸マグネシウムで乾燥した後、減圧下に濃縮する。濃縮残さをシリカゲルカラムクロマトグラフィーにて精製し、2-ジフルオロメチル-3-フルオロ-4-4-エチルフェニルフェニル=メトキシメチルエーテルを得る。第6工程第5工程で得られる2-ジフルオロメチル-3-フルオロ-4-4-エチルフェニルフェニル=メトキシメチルエーテルをエタノールに溶解し室温にて攪拌しながら2M塩酸を添加し、添加後2時間加熱還流する。反応液を水に投入し、酢酸エチルで抽出し、有機層を水、飽和食塩水で順次洗浄し、無水硫酸マグネシウムで乾燥した後、減圧下に濃縮する。残さはシリカゲルカラムクロマトグラフィーにて精製し2-ジフルオロメチル-3-フルオロ-4-4-エチルフェニルフェノールを得る。第7工程第6工程で得られる2-ジフルオロメチル-3-フルオロ-4-4-エチルフェニルフェノールおよびピリジンをジクロロメタンに溶解し窒素雰囲気下5°C付近で無水トリフルオロメタンスルホン酸を添加し、2時間同温度で攪拌する。反応混合物を炭酸水素ナトリウム水溶液に投入しジクロロメタンで抽出し、有機層を水、飽和食塩水で順次洗浄し、無水硫酸マグネシウムで乾燥した後、減圧下に濃縮し粗製のトリフラート誘導体を得る。得られる粗製のトリフラート誘導体を4-ペンチルフェニルホウ酸、臭化カリウム、および燐酸カリウムをジオキサン中で混合し、さらにカップリング触媒としてテトラキストリフェニルホスフィンパラジウム添加し8時間加熱還流する。反応混合物を水へ投入しトルエンで抽出し、有機層を水、飽和食塩水で順次洗浄し、無水硫酸マグネシウムで乾燥し、減圧下に濃縮する。濃縮残さはシリカゲルカラムクロマトグラフィーにて精製し、さらに再結晶を繰り返すことにより精製し、純粋な4-ペンチル-2’-ジフルオロメチル-3’-フルオロ-4-エチルターフェニルを得る。β-4-4-プロピルシクロヘキシルシクロヘキシル-2-ジフルオロメチル-3-フルオロ-4-エトキシスチレン化合物No.1-3-15の合成第1工程乾燥させた削り状マグネシウム1.8g75.4mmolに攪拌しながら3-フルオロ-4-エトキシブロモベンゼン15.0g68.5mmolのTHF溶液30mlを40~60°Cにて滴下した。次いでこの溶液に4-4-プロピルシクロヘキシルシクロヘキシルアセトアルデヒド22.3g89.1mmolのTHF溶液100mlを滴下し2時間攪拌した。反応混合物を飽和塩化アンモニウム水100mlに注ぎ、トルエン200mlで抽出した。有機層を水100ml、飽和食塩水100mlで順次洗浄し、無水硫酸マグネシウムで乾燥した後、減圧下に濃縮し、粗製の1-ヒドロキシ-1-3-フルオロ-4-エトキシフェニル-2-4-4-プロピルシクロヘキシルシクロヘキシルエタンを25.9g得た。第2工程第1工程で得られた粗製の1-ヒドロキシ-1-3-フルオロ-4-エトキシフェニル-2-4-4-プロピルシクロヘキシルシクロヘキシルエタン25.9gをトルエンに溶解した。p-トルエンスルホン酸一水和物0.8g4mmolを加え、ディーンスターク装置を用いて脱水しながら2時間加熱還流した。反応混合物を飽和重曹水200mlに注ぎ、トルエン200mlで抽出した。有機層を水200ml、飽和食塩水100mlで順次洗浄し、無水硫酸マグネシウムで乾燥した後、減圧下に濃縮した。残さをシリカゲルカラムクロマトグラフィー溶離液:ヘプタン/トルエン=8/2にて精製し、さらにヘプタンから再結晶してβ-4-4-プロピルシクロヘキシルシクロヘキシル-3-フルオロ-4-エトキシスチレン13.2gを得た。第3工程第2工程で得たβ-4-4-プロピルシクロヘキシルシクロヘキシル-3-フルオロ-4-エトキシスチレン13.2g35.4mmolをTHF150mlに溶解し窒素雰囲気下にてアセトン-ドライアイス冷媒下で-70°Cまで冷却した。この溶液に窒素雰囲気下にてsec-ブチルリチウムシクロヘキサン、1Mn-ヘキサン溶液46ml46mmolを滴下し、滴下後-65°C以下にて2時間攪拌した。次いでジメチルホルムアミド7.8g106.2mmolを-65°Cにて滴下し、滴下後さらに2時間攪拌した。反応混合物を飽和塩化アンモニウム水200mlに注ぎ、ヘプタン200mlで抽出した。有機層を水300ml、飽和食塩水100mlで順次洗浄し、無水硫酸マグネシウムで乾燥した後、減圧下に濃縮し、残さをシリカゲルカラムクロマトグラフィー溶離液:ヘプタン/トルエン=7/3にて精製し、β-4-4-プロピルシクロヘキシルシクロヘキシル-2-ホルミル-3-フルオロ-4-エトキシスチレン5.5gを得た。第4工程第3工程で得られたβ-4-4-プロピルシクロヘキシルシクロヘキシル-2-ホルミル-3-フルオロ-4-エトキシスチレン5.5g13.7mmolをジクロロメタン100mlに溶解し窒素雰囲気下にて0°Cまで冷却後、ジエチルアミノサルファートリフオリドDAST6.6g41.1mmolを添加し、さらに室温で20時間攪拌した。この溶液を飽和炭酸水素ナトリウム水溶液300mlに注ぎ、ヘプタン200mlで抽出した。有機層を水300ml、飽和食塩水200mlで順次洗浄し、無水硫酸マグネシウムで乾燥した後、減圧下に濃縮した。残さをシリカゲルカラムクロマトグラフィー溶離液:ヘプタン/トルエン=9/1にて精製し、さらにヘプタン/エタノール混合溶媒から2回再結晶することにより、純粋なβ-4-4-プロピルシクロヘキシルシクロヘキシル-2-ジフルオロメチル-3-フルオロ-4-エトキシスチレン2.1gを得た。この化合物は液晶相を示し、その転移点は以下の通りである。C69.0N168.7Iso1H-NMRCDCl3:δppm;7.23d,1H、7.02t,1H、6.97t,1H、6.71d,1H、6.00dd,1H、4.10q,2H、2.09-2.04m,1H、1.86-1.70m,8H、1.44t,3H、1.34-1.27m,2H、1.17-0.94m,11H、0.87t,3H、0.89-0.81m,2H.1-2-ジフルオロメチル-3-フルオロ-4-エトキシフェニル-2-4-4-プロピルシクロヘキシルシクロヘキシルエタン化合物No.1-3-13の合成実施例5で得られるβ-4-4-プロピルシクロヘキシルシクロヘキシル-2-ジフルオロメチル-3-フルオロ-4-エトキシスチレン1.6gをトルエン-ソルミックス混合溶媒25mLに溶解した。この溶液に窒素雰囲気下にてパラジウム炭素触媒を加え、常温常圧にて2日間水素添加反応を行った。反応終了後、触媒を濾過により除去した。濾液を減圧下に濃縮し、残さを溶離液:ヘプタン/トルエン=9/1にて精製し、1-2-ジフルオロメチル-3-フルオロ-4-エトキシフェニル-2-4-4-プロピルシクロヘキシルシクロヘキシルエタンを得る。このものをさらにヘプタン/エタノール混合溶媒から2回再結晶し、純粋な1-2-ジフルオロメチル-3-フルオロ-4-エトキシフェニル-2-4-4-プロピルシクロヘキシルシクロヘキシルエタンを得た。この化合物は液晶相を示し、その転移点は以下の通りであった。C76.6SmA49.1N120.4Iso1HNMRCDCl3:δppm;7.02t,1H、7.00d,1H、6.96t,1H、4.11q,2H、1.86-1.71m,8H、1.46t,3H、1.37-1.15m,6H、1.04-0.93m,8H、0.90t,3H、0.91-0.83m,2H.β-4-4-プロピルシクロヘキシルシクロヘキシル-2-トリフルオロメチル-3-フルオロ-4-エトキシスチレン化合物No.2-3-3の合成第1工程窒素雰囲気下、sec-ブチルリチウム1.0mol/L42.4mLをTHF60mLに溶解させた2-フルオロ-2-トリフルオロメチル-6-トリメチルシリルエトキシベンゼン10.0g35.7mmolへ-78°Cにて滴下し、同温にて2時間撹拌した。次いでこの溶液に4-4-プロピルシクロヘキシルシクロヘキシルアセトアルデヒド10.7g42.8mmolのTHF溶液22mlを滴下し同温にて1時間攪拌した後、室温まで昇温させ、終夜撹拌した。反応混合物を飽和塩化アンモニウム水100mlに注ぎ、トルエン200mlで抽出した。有機層を水100ml、飽和食塩水100mlで順次洗浄し、無水硫酸マグネシウムで乾燥した後、減圧下に濃縮し、粗製の1-ヒドロキシ-1-2-トリフルオロメチル-3-フルオロ-4-エトキシ-5-トリメチルシリルフェニル-2-4-4-プロピルシクロヘキシルシクロヘキシルエタンを20.7g得た。第2工程第1工程で得られた粗製の1-ヒドロキシ-1-2-トリフルオロメチル-3-フルオロ-4-エトキシ-5-トリメチルシリルフェニル-2-4-4-プロピルシクロヘキシルシクロヘキシルエタン20.7gをトルエンに溶解した。p-トルエンスルホン酸一水和物0.68g3.57mmolを加え、ディーンスターク装置を用いて脱水しながら2時間加熱還流した。反応混合物を飽和重曹水200mlに注ぎ、トルエン200mlで抽出した。有機層を水200ml、飽和食塩水100mlで順次洗浄し、無水硫酸マグネシウムで乾燥した後、減圧下に濃縮し、粗製のβ-4-4-プロピルシクロヘキシルシクロヘキシル-2-トリフルオロメチル-3-フルオロ-4-エトキシ-5-トリメチルシリルスチレン16.03gを得た。第3工程粗製のβ-4-4-プロピルシクロヘキシルシクロヘキシル-2-トリフルオロメチル-3-フルオロ-4-エトキシ-5-トリメチルシリルスチレン16.03gをTHF35mLに溶解させ、そこへテトラブチルアンモニウムフルオリド/THF溶液1mol/L23.4mLを滴下し、2時間撹拌した。反応液を水100mLへ注ぎ、トルエン200mLて抽出した。有機層を飽和食塩水100mLで洗浄し、無水硫酸マグネシウムで乾燥した。残さをシリカゲルカラムクロマトグラフィー溶離液:ヘプタン/トルエン=8/2にて精製し、さらにヘプタン/エタノール混合溶媒から2回再結晶し、β-4-4-プロピルシクロヘキシルシクロヘキシル-2-トリフルオロメチル-3-フルオロ-4-エトキシスチレン7.89gを得た。この化合物は液晶相を示し、その転移点は以下の通りであった。C83.0N149.3Iso1H-NMRCDCl3:δppm;7.17d,1H、7.01t,1H、6.59d,1H、5.91dd,1H、4.09q,2H、2.07-2.01m,1H、1.85-1.70m,8H、1.44t,3H、1.34-1.27m,2H、1.15-0.93m,11H、0.87t,3H、0.89-0.81m,2H.1-2-トリフルオロメチル-3-フルオロ-4-エトキシフェニル-2-4-4-プロピルシクロヘキシルシクロヘキシルエタン化合物No.2-3-12の合成実施例7で得られたβ-4-4-プロピルシクロヘキシルシクロヘキシル-2-トリフルオロメチル-3-フルオロ-4-エトキシスチレン7.89gをトルエン-ソルミックス混合溶媒200mLに溶解した。この溶液に窒素雰囲気下にてパラジウム炭素触媒を加え、常温常圧にて2日間水素添加反応を行った。反応終了後、触媒を濾過により除去した。濾液を減圧下に濃縮し、残さをシリカゲルカラムクロマトグラフィー溶離液:ヘプタン:トルエン=4:1にて精製し、1-2-トリフルオロメチル-3-フルオロ-4-エトキシフェニル-2-4-4-プロピルシクロヘキシルシクロヘキシルエタンを得る。このものをさらにヘプタン/エタノール混合溶媒から2回再結晶し、純粋な1-2-トリフルオロメチル-3-フルオロ-4-エトキシフェニル-2-4-4-プロピルシクロヘキシルシクロヘキシルエタン5.35gを得た。この化合物は液晶相を示し、その転移点は以下の通りであった。C68.0SmA44.9N112.8Iso1H-NMRCDCl3:δppm;7.01t,1H、6.92d,1H、4.08q,2H、2.69m,2H、1.81-1.68m,8H、1.43t,3H、1.45-1.39m,2H、1.33-1.12m,6H、1.00-0.92m,8H、0.87t,3H、0.90-0.80m,2H.4-4-4-プロピルシクロヘキシルシクロヘキシルメトキシ-3-トリフルオロメチル-2-フルオロエトキシベンゼン化合物No.2-3-13の合成第1工程窒素雰囲気下、THF60mLに溶解させた2-フルオロ-2-トリフルオロメチル-6-トリメチルシリルエトキシベンゼン20.0g71.4mmolへsec-ブチルリチウム1.0mol/L85.7mLを-78°Cにて滴下し、同温にて2時間撹拌した。次いでこの溶液に臭素13.7g85.7mmolを滴下し同温にて1時間攪拌した後、室温まで昇温させ、終夜撹拌した。反応混合物を水100mlに注ぎ、トルエン200mlで抽出した。有機層を水100ml、飽和食塩水100mlで順次洗浄し、無水硫酸マグネシウムで乾燥した後、減圧下に濃縮し、粗製の2-トリフルオロメチル-3-フルオロ-4-エトキシ-5-トリメチルシリルブロモベンゼンを27.8g得た。第2工程第1工程で得られた粗製の2-トリフルオロメチル-3-フルオロ-4-エトキシ-5-トリメチルシリルブロモベンゼン27.8gをTHF100mLに溶解した。そこへテトラブチルアンモニウムフルオリドTHF溶液1.0mol/L100mLを滴下し、一晩撹拌した。反応混合物を水200mlに注ぎ、トルエン200mlで抽出した。有機層を水200ml、飽和食塩水100mlで順次洗浄し、無水硫酸マグネシウムで乾燥した後、減圧下に濃縮した。残さをシリカゲルカラムクロマトグラフィー溶離液:ヘプタンにて精製し、2-トリフルオロメチル-3-フルオロ-4-エトキシブロモベンゼン15.0gを得た。第3工程第2工程で得た2-トリフルオロメチル-3-フルオロ-4-エトキシブロモベンゼン15.0g13.2g52.2mmolをTHF50mlに溶解し窒素雰囲気下にてアセトン-ドライアイス冷媒下で-70°Cまで冷却した。この溶液に窒素雰囲気下にてn-ブチルリチウム1.56mol/Ln-ヘキサン溶液40ml62.6mmolを滴下し、滴下後-65°C以下にて2時間攪拌した。次いでTHF30mLに溶解させたホウ酸トリメチル13.0g125.2mmolを-65°Cにて滴下し、滴下後さらに1時間攪拌した後室温に昇温させ1晩撹拌した。反応混合物を3N-塩酸200mlに注ぎ、酢酸エチル200mlで抽出した。有機層を水300ml、飽和食塩水100mlで順次洗浄し、無水硫酸マグネシウムで乾燥した後、減圧下に濃縮し、粗製の2-トリフルオロメチル-3-フルオロ-4-エトキシフェニルホウ酸を13.8g得た。第4工程THF100mlに溶解させた第3工程で得られた粗製の2-トリフルオロメチル-3-フルオロ-4-エトキシフェニルホウ酸13.8g52.2mmolへ、30過酸化水素水16.2g104.4mmolを滴下し、さらに室温で2時間攪拌した。この溶液を飽和亜硫酸水素ナトリウム水溶液300mlに注ぎ、酢酸エチル200mlで抽出した。有機層を飽和亜硫酸水素ナトリウム水溶液300mL、水300ml、飽和食塩水200mlで順次洗浄し、無水硫酸マグネシウムで乾燥した後、減圧下に濃縮した。残さを蒸留にて精製し、さらにヘプタン/エタノール混合溶媒から2回再結晶することにより、純粋な2-トリフルオロメチル-3-フルオロ-4-エトキシフェノール5.67gを得た。第5工程第4工程で得られた2-トリフルオロメチル-3-フルオロ-4-エトキシフェノール3.0g13.4mmolをN,N-ジメチルホルムアミド70mLに溶解させ、そこへ4-4-プロピルシクロヘキシルシクロヘキシルブロモメタン4.44g14.7mmol、炭酸カリウム2.03g14.7mmol、テトラブチルアンモニウムブロミド0.22g0.67mmolを加え、3時間加熱還流させた。室温に冷却した後、この溶液を水300mlに注ぎ、トルエン200mlで抽出した。有機層を水300ml、飽和食塩水200mlで順次洗浄し、無水硫酸マグネシウムで乾燥した後、減圧下に濃縮した。残さをシリカゲルカラムクロマトグラフィーで精製溶離液:ヘプタン:トルエン=7:1にて精製し、さらにヘプタン/エタノール混合溶媒から2回再結晶することにより、純粋な4-4-4-プロピルシクロヘキシルシクロヘキシルメトキシ-3-トリフルオロメチル-2-フルオロエトキシベンゼン化合物No.2-3-133.01gを得た。この化合物は液晶相を示した。1H-NMRCDCl3:δppm;6.69d,1H、6.59t,1H、4.12q,2H、3.73d,2H、1.97-1.91m,2H、1.80-1.70m,7H、1.37t,3H、1.34-1.27m,2H、1.15-0.94m,11H、0.87t,3H、0.89-0.81m,2H.前記の合成法および実施例1~9を応用することによって、下記の化合物No.1-1-1~No.2-9-9を合成する。次の5つの化合物を混合して、ネマチック相を有する組成物母液晶Aを調製した。母液晶A母液晶Aの物性は次のとおりであった。上限温度NI=74.0°C;粘度η20=18.9mPas;光学異方性Δn=0.087;誘電率異方性Δε=-1.3。母液晶Aの85と実施例2で得られる4-4-プロピルシクロヘキシルフェニル-2-フルオロ-3-ジフルオロメチル-エトキシベンゼン化合物No.1-3-5の15とからなる組成物Bを調製した。組成物Bの物性値は次のとおりである。光学異方性Δn=0.096;誘電率異方性Δε=-2.4。化合物No.1-3-5を加えることによって、誘電率異方性が負に大きくなり、液晶表示素子にしたときに低い駆動電圧を有することが分かった。母液晶Aの85と実施例8で得られた4-4-プロピルシクロヘキシルシクロヘキシルエチル-2-フルオロ-3-トリフルオロメチル-エトキシベンゼン化合物No.2-3-12の15とからなる組成物Bを調製した。組成物Bの物性値は次のとおりであった。光学異方性Δn=0.086;誘電率異方性Δε=-2.21。化合物No.2-3-12を加えることによって、誘電率異方性が負に大きくなり、液晶表示素子にしたときに低い駆動電圧を有することが分かった。[比較例1]実施例10に記載した組成物Aの85とWO2000/03963号パンフレットに記載の4-4-プロピルシクロヘキシルフェニル-2-フルオロ-3-ジフルオロメチル-エトキシベンゼンの15とからなる組成物Dを調製した。組成物Dの物性は次のとおりであった。光学異方性Δn=0.096;誘電率異方性Δε=-2.1。本発明の代表的な組成物を使用例1~7にまとめた。最初に、組成物の成分である化合物とその量重量を示し、次に組成物の物性値を示した。化合物は表1の取り決めに従い、左末端基、結合基、環構造、および右末端基の記号によって表示した。1,4-シクロヘキシレンおよび1,3-ジオキサン-2,5-ジイルの立体配置はトランスである。末端基の記号がない場合は、末端基が水素であることを意味する。[使用例1]3-HBB2CF2H,3F-O21-3-562-BB2CF2H,3FH-31-4-532-BB2CF2H,3FB-31-4-661V2-BEBF,F-C63-HB-C92-BTB-1105-HH-VFF243-HHB-14VFF-HHB-18VFF2-HHB-1113-H2BTB-253-H2BTB-343-H2BTB-44NI=76.5°C;Δn=0.136;η20°C=25.0mPas;Δε=4.8.[使用例2]3-HBB2CF2H,3F-O21-3-5102-BB2CF2H,3FH-31-4-553-HH-483-HHB-163-HHBF,F-F103-H2HBF,F-F93-HBBF,F-F103-BBF,FXBF,F-F251O1-HBBH-572-HHBBF,F-F33-HHBBF,F-F33-HH2BBF,F-F4NI=83.0°C;Δn=0.115;η20°C=36.9mPas;Δε=8.2.[使用例3]3-HHVB2CF2H,3F-O21-3-1573-HHVB2CF3,3F-O22-3-361-B2CF2H,3FO1H-31-2-853-HH-453-HH-553-HH-O133-HH-O333-HB-O153-HB-O253-HB2F,3F-O2105-HB2F,3F-O2103-HHEH-323-HHEH-524-HHEH-322-HHB2F,3F-143-HHB2F,3F-243-HHB2F,3F-O2125-HHB2F,3F-O210[使用例4]3-HVB2CF2H,3F-O21-1-1353-HVB2CF3,3F-O22-1-253-HHB2CF2H,3F-O21-3-153-HH-453-HH-553-HH-O163-HH-O363-HB-O153-HB-O253-HB2F,3F-O2103-HHEH-353-HHEH-554-HHEH-352-HHB2F,3F-143-HHB2F,3F-O2125-HHB2F,3F-O212[使用例5]1V-HB2CF2H,3F-O21-1-4103-HHVB2CF2H,3F-O21-3-1553-HH-453-HH-553-HH-O143-HH-O343-HB-O143-HB-O233-HB2F,3F-O2105-HB2F,3F-O253-HHEH-353-HHEH-554-HHEH-352-HHB2F,3F-143-HHB2F,3F-243-HHB2F,3F-O2125-HHB2F,3F-O210[使用例6]3-HVB2CF2H,3F-O21-1-1372-BB2CF2H,3FH-31-4-553-HH-453-HH-553-HH-O163-HH-O363-HB-O153-HB-O253-HB2F,3F-O2105-HB2F,3F-O2103-HHEH-343-HHEH-532-HHB2F,3F-143-HHB2F,3F-243-HHB2F,3F-O2125-HHB2F,3F-O29[使用例7]3-HBB2CF2H,3F-O21-3-5102-BB2CF2H,3FH-31-4-553-HH-453-HH-553-HH-O133-HH-O333-HB-O143-HB-O243-HB2F,3F-O2105-HB2F,3F-O2103-HHEH-353-HHEH-554-HHEH-352-HHB2F,3F-143-HHB2F,3F-243-HHB2F,3F-O2105-HHB2F,3F-O28NI=77.8°C;Δn=0.083;η20°C=39.1mPas;Δε=-3.7.上記の組成物100部にOp-5を0.25部添加したときのピッチは58.5μmであった。"